(57)【要約】      （修正有）【課題】ケイ素を含む膜を、基材の少なくとも一部の上に形成するための、有機アミノシラン前駆体、これを含む組成物、およびこれを使用する方法を提供。【解決手段】１−ジ−イソ−プロピルアミノ−１，４−ジシラブタン、１−ｔ−ブチル−１−アザ−２−５−ジシラシクロペンタンの他、例えば、次の有機アミノ化ジシラン化合物の提供。2018150312.tif 000061有機アミノシラン前駆体は、ケイ素含有膜の低温堆積（例えば３５０℃以下）、原子層堆積（ＡＬＤ）、またはプラズマ増強原子層堆積（ＰＥＡＬＤ）に有効。【選択図】図１
2018150312.tif 000002
【特許請求の範囲】
【請求項１】
以下の式Ａ〜Ｅ：
【化１】
2018150312.tif 000046
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む、有機アミノシラン。
【請求項２】
該Ｒ１およびＲ２が共に結合して環を形成する、請求項１に記載の有機アミノシラン。
【請求項３】
式Ａ（式中、Ｒ１およびＲ２は同じであり、そしてメチル、エチル、イソプロピル、ｎ−プロピル、およびｓｅｃ−ブチルからなる群から選択され、そしてＲ３は、メチレンおよびエチレンからなる群から選択され、ｎ＝１、およびｍ＝０である。）を有する化合物を含む、請求項１に記載の有機アミノシラン。
【請求項４】
式Ｄ（式中、Ｒ３がエチレンまたはプロピレンの場合、Ｒ１はイソプロピル（Ｐｒｉ）でない。）化合物を含む、請求項１に記載の有機アミノシラン。
【請求項５】
式Ａを有する化合物を含み、該化合物は、１−ジメチルアミノ−１、３−ジシラプロパン、ジイソプロピルアミノ−１、３−ジシラプロパン、１−ジ−ｓｅｃブチルアミノ−１、３−ジシランプロパン、１−ジイソブチルアミノ−１、３−ジシラプロパン、１−ジ−ｔｅｒｔペンチルアミノ−１、３−ジシラプロパン、１−ジエチルアミノ−１、３−ジシラプロパン、１−ジメチルアミノ−１、４−ジシラブタン、１−ジエチルアミノ−１、４−ジシラブタン、１−ジイソプロピルアミノ−１、４−ジシラブタン、１、３−ビス（ジメチルアミノ）−１、３−ジシラプロパン、１、３−ビス（ジイソプロピルアミノ）−１、３−ジシラプロパン、１、３−ビス（ジ−ｓｅｃ−ブチルアミノ）−１、３−ジシラプロパン、１、３−ビス（ジイソブチルアミノ−１、３−ジシラプロパン、１、３−ビス（ジ−ｔｅｒｔ−ペンチルアミノ）−１、３−ジシラプロパン、１、３−ビス（ジエチルアミノ）−１、３−ジシラプロパン、１、４−ビス（ジメチルアミノ）−１、４−ジシラブタン、１、４−ビス（ジエチルアミノ）−１、４−ジシラブタン、１、４−ビス（ジイソプロピルアミノ）−１、３−ジシラブタン、１、４−ビス（ジ−ｓｅｃ−ブチルアミノ）−１、４−ジシラブタン、１、４−ビス（ジイソブチルアミノ）−１、４−ジシラブタン、１、４−ビス（イソプロピル−ｎ−プロピルアミノ）−１、４−ジシラブタン、１、３−ビス（エチルメチルアミノ）−１、３−ジシラブタン、および１、４−ビス（エチルメチルアミノ）−１、４−ジシラブタンからなる群から選択される、請求項１に記載の有機アミノシラン。
【請求項６】
１−ジイソプロピルアミノ−１、４−ジシラブタン、１−エチルメチルアミノ−１、４−ジシラブタン、１−ジ−ｓｅｃ−ブチルアミノ−１、４−ジシラブタン、１−フェニルメチルアミノ−１、４−ジシラブタン、２、６−ジメチルピペリジノ−１、４−ジシラブタン、フェニルエチルアミノ−１、４−ジシラブタン、１−ジイソプロピルアミノ−１、３−ジシラプロパン、１−エチルメチルアミノ−１、３−ジシラプロパン、１−ジ−ｓｅｃ−ブチルアミノ−１、３−ジシラプロパン、１−フェニルメチルアミノ−１、３−ジシラプロパン、２、６−ジメチルピペリジノ−１、３−ジシラプロパン、およびフェニルエチルアミノ−１、３−ジシラプロパンからなる群から選択される、請求項１の有機アミノシラン。
【請求項７】
（ａ）以下の式Ａ〜Ｅ：
【化２】
2018150312.tif 000047
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む、少なくとも１種の有機アミノシランと、
（ｂ）溶媒であって、該溶媒が沸点を有し、そして該溶媒の該沸点と該少なくとも１種の有機アミノシランの沸点との違いが４０℃以下である溶媒と、
を含む組成物。
【請求項８】
１−ジメチルアミノ−１、４−ジシラブタン、１−ジエチルアミノ−１、４−ジシラブタン、１−エチルメチルアミノ−１、４−ジシラブタン、１−ジイソプロピルアミノ−１、４−ジシラブタン、１−ジ−ｓｅｃ−ブチルアミノ−１、４−ジシラブタン、１−フェニルメチルアミノ−１、４−ジシラブタン、２、６−ジメチルピペリジノ−１、４−ジシラブタン、フェニルエチルアミノ−１、４−ジシラブタン、１−ジメチルアミノ−１、３−ジシラプロパン、１−ジエチルアミノ−１、３−ジシラプロパン、１−エチルメチルアミノ−１、３−ジシラプロパンオピル（ｏｐｙｌ）アミノ−１、３−ジシラプロパン、１−ジ−ｓｅｃ−ブチルアミノ−１、３−ジシラプロパン、１−フェニルメチルアミノ−１、３−ジシラプロパン、２、６−ジメチルピペリジノ−１、３−ジシラプロパン、およびフェニルエチルアミノ−１、３−ジシラプロパンからなる群から選択される少なくとも１種を含む、請求項７に記載の有機アミノシラン。
【請求項９】
エーテル、第三級アミン、アルキル炭化水素、芳香族炭化水素、および第３級アミノエーテルからなる群から選択される少なくとも１種を含む、請求項７に記載の溶媒。
【請求項１０】
化学気相堆積プロセスおよび原子層堆積プロセスから選択される堆積プロセスによって基材の少なくとも１つの表面上にケイ素含有膜を形成する方法であって、該方法が：
反応チャンバー中に該基材の該少なくとも１つの表面を提供する工程と、
以下の式Ａ〜Ｅ：
【化３】
2018150312.tif 000048
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）１つによって表される化合物を含む少なくとも１種の有機アミノシラン前駆体を導入する工程と、
該反応器中に窒素含有源を導入する工程であって、該少なくとも１種の有機アミノシラン前駆体および該窒素含有源が反応して該少なくとも１つの表面上に膜を形成する、工程と、
を含む、方法。
【請求項１１】
該少なくとも１種の有機アミノシラン前駆体が、１−ジメチルアミノ−１、４−ジシラブタン、１−ジエチルアミノ−１、４−ジシラブタン、１−エチルメチルアミノ−１、４−ジシラブタン、１−ジイソプロピルアミノ−１、４−ジシラブタン、１−ジ−ｓｅｃ−ブチルアミノ−１、４−ジシラブタン、１−フェニルメチルアミノ−１、４−ジシラブタン、２、６−ジメチルピペリジノ−１、４−ジシラブタン、フェニルエチルアミノ−１、４−ジシラブタン、１−ジメチルアミノ−１、３−ジシラプロパン、１−ジエチルアミノ−１、３−ジシラプロパン、１−エチルメチルアミノ−１、３−ジシラプロパン、ジイソプロピルアミノ−１、３−ジシラプロパン、１−ジ−ｓｅｃ−ブチルアミノ−１、３−ジシラプロパン、１−フェニルメチルアミノ−１、３−ジシラプロパン、２、６−ジメチルピペリジノ−１、３−ジシラプロパン、およびフェニルエチルアミノ−１、３−ジシラプロパンからなる群から選択される、請求項１０に記載の方法。
【請求項１２】
該窒素含有源が、アンモニア、ヒドラジン、モノアルキルヒドラジン、ジアルキルヒドラジン、窒素、窒素／水素、アンモニアプラズマ、窒素プラズマ、窒素／アルゴンプラズマ、窒素／ヘリウムプラズマ、窒素／水素プラズマ、有機アミン、有機アミンプラズマ、およびそれらの混合物からなる群から選択される、請求項１０に記載の方法。
【請求項１３】
該ケイ素含有膜が、窒化ケイ素およびケイ素炭窒化物からなる群から選択される、請求項１０に記載の方法。
【請求項１４】
原子層堆積（ＡＬＤ）工程を介してケイ素含有膜を生成させる方法であって、該方法が：
ａ．ＡＬＤ反応器中に基材を提供する工程と、
ｂ．該ＡＬＤ反応器中に、以下の式Ａ〜Ｅ：
【化４】
2018150312.tif 000049
（式中Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を提供する工程と、
ｃ．不活性ガスを用いて該ＡＬＤ反応器をパージする工程と、
ｄ．該ＡＬＤ反応器中に窒素含有源を提供する工程と、
ｅ．不活性ガスを用いて該ＡＬＤ反応器をパージする工程と、
の各ステップを含み、そして該膜の所望の厚さが得られるまでステップｂからステップｅが繰り返される、方法。
【請求項１５】
該少なくとも１種の有機アミノシラン前駆体が、１−ジメチルアミノ−１、４−ジシラブタン、１−ジエチルアミノ−１、４−ジシラブタン、１−エチルメチルアミノ−１、４−ジシラブタン、１−ジイソプロピルアミノ−１、４−ジシラブタン、１−ジ−ｓｅｃ−ブチルアミノ−１、４−ジシラブタン、１−フェニルメチルアミノ−１、４−ジシラブタン、２、６−ジメチルピペリジノ−１、４−ジシラブタン、フェニルエチルアミノ−１、４−ジシラブタン、１−ジメチルアミノ−１、３−ジシラプロパン、１−ジエチルアミノ−１、３−ジシラプロパン、１−エチルメチルアミノ−１、３−ジシラプロパン、ジイソプロピルアミノ−１、３−ジシラプロパン、１−ジ−ｓｅｃ−ブチルアミノ−１、３−ジシラプロパン、１−フェニルメチルアミノ−１、３−ジシラプロパン、２、６−ジメチルピペリジノ−１、３−ジシラプロパン、およびフェニルエチルアミノ−１、３−ジシラプロパンからなる群から選択される、請求項１４に記載の方法。
【請求項１６】
該窒素含有源が、アンモニア、ヒドラジン、モノアルキルヒドラジン、ジアルキルヒドラジン、窒素、窒素／水素、アンモニアプラズマ、窒素プラズマ、窒素／アルゴンプラズマ、窒素／ヘリウムプラズマ、窒素／水素プラズマ、有機アミン、有機アミンプラズマ、およびそれらの混合物からなる群から選択される、請求項１４に記載の方法。
【請求項１７】
該ケイ素含有膜が、窒化ケイ素およびケイ素炭窒化物からなる群から選択される、請求項１４に記載の方法。
【請求項１８】
プラズマ増強原子層堆積（ＰＥＡＬＤ）プロセスおよびＰＥＣＣＶＤプロセスから選択される堆積プロセスを使用して基材の少なくとも１つの表面上にケイ素含有膜を形成させる方法であって、該方法が：
ａ．ＡＬＤ反応器中に基材を提供する工程と、
ｂ．該ＡＬＤ反応器中に、以下の式Ａ〜Ｅ：
【化５】
2018150312.tif 000050
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に、式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を提供する工程と、
ｃ．不活性ガスを用いて該ＡＬＤ反応器をパージする工程と、
ｄ．該ＡＬＤ反応器中にプラズマ窒素含有源を提供する工程と、
ｅ．不活性ガスを用いて該ＡＬＤ反応器をパージする工程と、
の各ステップを含み、そして該膜の所望の厚さが得られるまでステップｂからステップｅが繰り返される、方法。
【請求項１９】
該少なくとも１種の有機アミノシラン前駆体が、１−ジメチルアミノ−１、４−ジシラブタン、１−ジエチルアミノ−１、４−ジシラブタン、１−エチルメチルアミノ−１、４−ジシラブタン、１−ジイソプロピルアミノ−１、４−ジシラブタン、１−ジ−ｓｅｃ−ブチルアミノ−１、４−ジシラブタン、１−フェニルメチルアミノ−１、４−ジシラブタン、２、６−ジメチルピペリジノ−１、４−ジシラブタン、フェニルエチルアミノ−１、４−ジシラブタン、１−ジメチルアミノ−１、３−ジシラプロパン、１−ジエチルアミノ−１、３−ジシラプロパン、１−エチルメチルアミノ−１、３−ジシラプロパン、ジイソプロピルアミノ−１、３−ジシラプロパン、１−ジ−ｓｅｃ−ブチルアミノ−１、３−ジシラプロパン、１−フェニルメチルアミノ−１、３−ジシラプロパン、２、６−ジメチルピペリジノ−１、３−ジシラプロパン、およびフェニルエチルアミノ−１、３−ジシラプロパンからなる群から選択される、請求項１８に記載の方法。
【請求項２０】
該窒素含有源が、アンモニア、ヒドラジン、モノアルキルヒドラジン、ジアルキルヒドラジン、窒素、窒素／水素、アンモニアプラズマ、窒素プラズマ、窒素／アルゴンプラズマ、窒素／ヘリウムプラズマ、窒素／水素プラズマ、有機アミン、有機アミンプラズマ、およびそれらの混合物からなる群から選択される、請求項１８に記載の方法。
【請求項２１】
該ケイ素含有膜が、窒化ケイ素およびケイ素炭窒化物からなる群から選択される、請求項１８に記載の方法。
【請求項２２】
基材上に酸化ケイ素または炭素ドープされた酸化ケイ素膜を形成する方法であって、酸素含有源と、以下の式Ａ〜Ｅ：
【化６】
2018150312.tif 000051
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）１つによって表される化合物を含む少なくとも１種の有機アミノシラン前駆体を含む前駆体と、を蒸着中で反応させて、該基材上に該膜を形成させる、方法。
【請求項２３】
該蒸着が、化学気相堆積、低圧蒸着、プラズマ増強化学気相堆積、サイクリック化学気相堆積、プラズマ増強サイクリック化学気相堆積、原子層堆積、およびプラズマ増強原子層堆積から選択される少なくとも１種を含む群から選択される少なくとも１種である、請求項２２に記載の方法。
【請求項２４】
該少なくとも１種の有機アミノシラン前駆体が、１−ジメチルアミノ−１、４−ジシラブタン、１−ジエチルアミノ−１、４−ジシラブタン、１−エチルメチルアミノ−１、４−ジシラブタン、１−ジイソプロピルアミノ−１、４−ジシラブタン、１−ジ−ｓｅｃ−ブチルアミノ−１、４−ジシラブタン、１−フェニルメチルアミノ−１、４−ジシラブタン、２、６−ジメチルピペリジノ−１、４−ジシラブタン、フェニルエチルアミノ−１、４−ジシラブタン、１−ジメチルアミノ−１、３−ジシラプロパン、１−ジエチルアミノ−１、３−ジシラプロパン、１−エチルメチルアミノ−１、３−ジシラプロパン、ジイソプロピルアミノ−１、３−ジシラプロパン、１−ジ−ｓｅｃ−ブチルアミノ−１、３−ジシラプロパン、１−フェニルメチルアミノ−１、３−ジシラプロパン、２、６−ジメチルピペリジノ−１、３−ジシラプロパン、およびフェニルエチルアミノ−１、３−ジシラプロパンからなる群から選択される、請求項２２に記載の方法。
【請求項２５】
該反応させるステップが、２００℃以下の温度において行われる、請求項２２に記載の方法。
【請求項２６】
該反応させるステップが、１００℃以下の温度において行われる、請求項２２に記載の方法。
【請求項２７】
該反応させるステップが、５０℃以下の温度において行われる、請求項２２に記載の方法。
【請求項２８】
基材上に酸化ケイ素または炭素ドープされた酸化ケイ素膜を形成させる方法であって、
以下の式Ａ〜Ｅ：
【化７】
2018150312.tif 000052
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体と、少なくとも１つの酸素含有源とを含む組成物から該基材上に蒸着を介して該膜を形成させる工程を含み、
該蒸着が、化学気相堆積、低圧蒸着、プラズマ増強化学気相堆積、サイクリック化学気相堆積、プラズマ増強サイクリック化学気相堆積、原子層堆積、およびプラズマ増強原子層堆積から選択される少なくとも１種である、方法。
【請求項２９】
該少なくとも１種の有機アミノシラン前駆体が、１−ジメチルアミノ−１、４−ジシラブタン、１−ジエチルアミノ−１、４−ジシラブタン、１−エチルメチルアミノ−１、４−ジシラブタン、１−ジイソプロピルアミノ−１、４−ジシラブタン、１−ジ−ｓｅｃ−ブチルアミノ−１、４−ジシラブタン、１−フェニルメチルアミノ−１、４−ジシラブタン、２、６−ジメチルピペリジノ−１、４−ジシラブタン、フェニルエチルアミノ−１、４−ジシラブタン、１−ジメチルアミノ−１、３−ジシラプロパン、１−ジエチルアミノ−１、３−ジシラプロパン、１−エチルメチルアミノ−１、３−ジシラプロパン、ジイソプロピルアミノ−１、３−ジシラプロパン、１−ジ−ｓｅｃ−ブチルアミノ−１、３−ジシラプロパン、１−フェニルメチルアミノ−１、３−ジシラプロパン、２、６−ジメチルピペリジノ−１、３−ジシラプロパン、およびフェニルエチルアミノ−１、３−ジシラプロパンからなる群から選択される、請求項２８に記載の方法。
【請求項３０】
該反応させるステップが、２００℃以下の温度において行われる、請求項２８に記載の方法。
【請求項３１】
該反応させるステップが、１００℃以下の温度において行われる、請求項２８に記載の方法。
【請求項３２】
該反応させるステップが、５０℃以下の温度において行われる、請求項２８に記載の方法。
【請求項３３】
基材上に酸化ケイ素または炭素ドープされた酸化ケイ素膜を形成させる方法であって、
以下の式Ａ〜Ｅ：
【化８】
2018150312.tif 000053
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を反応器中に導入する工程と、
該反応器中に少なくとも１種の酸素含有源を導入する工程であって、該少なくとも１種の酸素含有源が該有機アミノシランと反応して、該基材上に該膜を提供する工程と、
を含む、方法。
【請求項３４】
基材上に酸化ケイ素または炭素ドープされた酸化ケイ素膜を形成させる方法であって、該膜が厚さを含み、該方法が、：
ａ．以下の式Ａ〜Ｅ：
【化９】
2018150312.tif 000054
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を導入する工程と、
ｂ．該基材上に該少なくとも１種の有機アミノシラン前駆体を化学的に吸着させる工程と、
ｃ．パージガスを使用して該未反応の少なくとも１種の有機アミノシラン前駆体を追い出す工程と、
ｄ．加熱された基材上への該有機アミノシラン前駆体に酸素含有源を提供して、該吸着させた少なくとも１種の有機アミノシラン前駆体と反応させる工程と、
ｅ．任意選択的になんらかの未反応の酸素含有源を追い出す工程と、
を含む、方法。
【請求項３５】
ステップａ．〜ｄ．および任意選択的ステップｅ．が膜の該厚さが確立されるまで繰り返される、請求項３４に記載の方法。
【請求項３６】
該少なくとも１種の有機アミノシラン前駆体が、１−ジメチルアミノ−１、４−ジシラブタン、１−ジエチルアミノ−１、４−ジシラブタン、１−エチルメチルアミノ−１、４−ジシラブタン、１−ジイソプロピルアミノ−１、４−ジシラブタン、１−ジ−ｓｅｃ−ブチルアミノ−１、４−ジシラブタン、１−フェニルメチルアミノ−１、４−ジシラブタン、２、６−ジメチルピペリジノ−１、４−ジシラブタン、フェニルエチルアミノ−１、４−ジシラブタン、１−ジメチルアミノ−１、３−ジシラプロパン、１−ジエチルアミノ−１、３−ジシラプロパン、１−エチルメチルアミノ−１、３−ジシラプロパン、ジイソプロピルアミノ−１、３−ジシラプロパン、１−ジ−ｓｅｃ−ブチルアミノ−１、３−ジシラプロパン、１−フェニルメチルアミノ−１、３−ジシラプロパン、２、６−ジメチルピペリジノ−１、３−ジシラプロパン、およびフェニルエチルアミノ−１、３−ジシラプロパンからなる群から選択される、請求項３４に記載の方法。
【請求項３７】
該化学的に吸着させるステップが、２００℃以下の温度において行われる、請求項３４に記載の方法。
【請求項３８】
該化学的に吸着させるステップが、１００℃以下の温度において行われる、請求項３４に記載の方法。
【請求項３９】
該化学的に吸着させるステップが、５０℃以下の温度において行われる、請求項３４に記載の方法。
【請求項４０】
原子層堆積プロセスである、請求項３４に記載の方法。
【請求項４１】
プラズマ増強サイクリック化学気相堆積プロセスである、請求項３４に記載の方法。
【請求項４２】
以下のステップを含むＡＬＤまたはサイクリックＣＶＤから選択される堆積方法を使用して、ケイ素含有膜を形成させる方法であって、該方法が：
ａ．ほぼ周囲温度〜約７００℃の範囲の１つまたは２つ以上の温度に加熱された反応器中に基材を置く工程と、
ｂ．以下の式Ａ〜Ｅ：
【化１０】
2018150312.tif 000055
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を導入する工程と、
ｃ．任意選択的にバージガスを使用して未反応の少なくとも１種の有機アミノシラン前駆体を追い出す工程と、
ｄ．該反応器中に還元剤を提供して、吸収された有機アミノシランと少なくとも部分的と反応させる工程と、
ｅ．任意選択的になんらかの未反応の還元剤を追い出す工程と、
を含み、
所望の厚さが得られるまで該ステップｂ〜ステップｅが繰り返される、方法。
【請求項４３】
該還元剤が、水素、水素プラズマ、または塩化水素からなる群から選択される少なくとも１種である、請求項４２に記載の方法。
【請求項４４】
原子層堆積、サイクリック化学気相堆積プロセスおよび化学気相堆積から選択される堆積プロセスを介してアモルファスまたは結晶性ケイ素膜を堆積させる方法であって、該方法が：
ａ．反応器中に基材を提供する工程と、
ｂ．以下の式Ａ〜Ｅ：
【化１１】
2018150312.tif 000056
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を該反応器中に導入する工程と、
ｃ．パージガスを用いて該反応器をパージするか、または該反応器をポンピングする工程と、
の各ステップを含み、
所望の厚さが得られるまで該ステップｂ〜ステップｃが繰り返される、方法。
【請求項４５】
該少なくとも１種の有機アミノシラン前駆体が、１−ジメチルアミノ−１、４−ジシラブタン、１−ジエチルアミノ−１、４−ジシラブタン、１−エチルメチルアミノ−１、４−ジシラブタン、１−ジイソプロピルアミノ−１、４−ジシラブタン、１−ジ−ｓｅｃ−ブチルアミノ−１、４−ジシラブタン、１−フェニルメチルアミノ−１、４−ジシラブタン、２、６−ジメチルピペリジノ−１、４−ジシラブタン、フェニルエチルアミノ−１、４−ジシラブタン、１−ジメチルアミノ−１、３−ジシラプロパン、１−ジエチルアミノ−１、３−ジシラプロパン、１−エチルメチルアミノ−１、３−ジシラプロパン、ジイソプロピルアミノ−１、３−ジシラプロパン、１−ジ−ｓｅｃ−ブチルアミノ−１、３−ジシラプロパン、１−フェニルメチルアミノ−１、３−ジシラプロパン、２、６−ジメチルピペリジノ−１、３−ジシラプロパン、およびフェニルエチルアミノ−１、３−ジシラプロパンからなる群から選択される、請求項４４に記載の方法。
【請求項４６】
プラズマ増強原子層堆積（ＰＥＡＬＤ）プロセスおよびプラズマ増強サイクリック化学気相堆積（ＰＥＣＣＶＤ）プロセスから選択される堆積プロセスを使用して基材の少なくとも１つの表面上にケイ素含有膜を形成させる方法であって、該方法が：
ａ．ＡＬＤ反応器中に基材を提供する工程と、
ｂ．以下の式Ａ〜Ｅ：
【化１２】
2018150312.tif 000057
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を該ＡＬＤ反応器中に提供する工程と、
ｃ．不活性ガスを用いて該ＡＬＤ反応器をパージする工程と、
ｄ．該ＡＬＤ反応器中にプラズマ源を提供する工程と、
ｅ．不活性ガスを用いて該ＡＬＤ反応器をパージする工程と、
を含み、
所望の厚さのケイ素含有膜が得られるまで該ステップｂ〜ステップｅが繰り返される、方法。
【請求項４７】
該少なくとも１種の有機アミノシラン前駆体が、１−ジメチルアミノ−１、４−ジシラブタン、１−ジエチルアミノ−１、４−ジシラブタン、１−エチルメチルアミノ−１、４−ジシラブタン、１−ジイソプロピルアミノ−１、４−ジシラブタン、１−ジ−ｓｅｃ−ブチルアミノ−１、４−ジシラブタン、１−フェニルメチルアミノ−１、４−ジシラブタン、２、６−ジメチルピペリジノ−１、４−ジシラブタン、フェニルエチルアミノ−１、４−ジシラブタン、１−ジメチルアミノ−１、３−ジシラプロパン、１−ジエチルアミノ−１、３−ジシラプロパン、１−エチルメチルアミノ−１、３−ジシラプロパン、ジイソプロピルアミノ−１、３−ジシラプロパン、１−ジ−ｓｅｃ−ブチルアミノ−１、３−ジシラプロパン、１−フェニルメチルアミノ−１、３−ジシラプロパン、２、６−ジメチルピペリジノ−１、３−ジシラプロパン、およびフェニルエチルアミノ−１、３−ジシラプロパンからなる群から選択される、請求項４６に記載の方法。
【請求項４８】
該プラズマ源が、水素プラズマ、水素／アルゴンプラズマ、アルゴンプラズマ、ヘリウムプラズマ、水素／ヘリウムプラズマ、ネオンプラズマ、水素／ネオンプラズマ、キセノンプラズマ、水素／キセノンプラズマ、およびそれらの混合物からなる群から選択される、請求項４６に記載の方法。
【請求項４９】
該ケイ素含有膜が、ケイ素炭窒化物、炭化ケイ素、窒化ケイ素、ケイ素炭窒化物、およびケイ素カルボキシ窒化物からなる群から選択される、請求項４６に記載の方法。
【請求項５０】
ケイ素含有膜の堆積のための前駆体を送達するために使用される容器であって、該容器が：
以下の式Ａ〜Ｅ：
【化１３】
2018150312.tif 000058
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、独立して直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を含み、
該前駆体の純度が約９８％以上である、容器。
【請求項５１】
該容器が、ステンレススチールからなる、請求項５０に記載の容器。
【請求項５２】
以下の式Ａ〜Ｅ：
【化１４】
2018150312.tif 000059
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む有機アミノシランを調製する方法であって、
該方法が：
Ｒ１Ｒ２ＮＨおよびＲ１ＮＨ２（式中、該アミン中のＲ１が、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、該アミン中のＲ２が、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択される。）から選択される式を有するアミンと、
【化１５】
2018150312.tif 000060
（式中、該ケイ素源中のＲ３およびＲ４は、独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択される。）から選択される少なくとも１種の化合物を含むケイ素源とを、
該ケイ素源の少なくとも一部分と該アミンの少なくとも一部分とが反応して該有機アミノシランを提供するのに充分な反応条件において触媒の存在下で反応させる、各ステップを含む、方法。
【発明の詳細な説明】
【技術分野】
【０００１】
関連出願の相互参照
本特許出願は、２０１３年９月２０日に出願された米国仮特許出願第６１／８８０，２６１号明細書に基づく優先権を主張する。この仮出願の開示内容を、その全体を参照することにより本明細書中に取り込む。
【背景技術】
【０００２】
ケイ素含有膜、例えば、特に限定されないが、アモルファスケイ素膜、結晶性ケイ素膜、窒化ケイ素膜、酸化ケイ素膜、炭素ドープ酸化ケイ素膜、炭窒化ケイ素膜、およびオキシ窒化ケイ素膜の堆積のために使用することができる前駆体、特に有機アミノシランおよびその組成物が、本明細書に記載される。さらに別の形態において、集積回路素子の製造においてケイ素含有膜を堆積するための前駆体の使用が、本明細書に記載される。これらの形態または他の形態において、有機アミノシラン前駆体は、種々の堆積プロセス、例えば特に限定されないが、原子層堆積（「ＡＬＤ」）、化学気相堆積（「ＣＶＤ」）、ブラズマ増強化学気相堆積（「ＰＥＣＶＤ」）、低圧化学気相堆積（「ＬＰＣＶＤ」）、および大気圧化学気相堆積のために使用することができる。
【０００３】
ケイ素含有膜、例えば特に限定されないが、酸化ケイ素膜、炭素ドープ酸化ケイ素膜、または窒化ケイ素膜用の前駆体として、いくつかのクラスの化合物を使用することができる。前駆体として使用するのに適したこれらの化合物の例は、シラン、クロロシラン、ポリシラザン、アミノシラン、およびアジドシランを含む。不活性キャリアーガスまたは希釈剤、例えば特に限定されないが、ヘリウム、水素、窒素などもまた、前駆体を反応チャンバーに送達するために使用される。
【０００４】
低圧化学気相堆積（ＬＰＣＶＤ）プロセスは、ケイ素含有膜の堆積用に半導体産業で使用される最も広く認められている方法の１つである。アンモニアを使用する低圧化学気相堆積（ＬＰＣＶＤ）は、良好な成長速度と均一性を得るために、７５０℃超の堆積温度を必要とすることがある。改善された膜特性を提供するために、典型的には高い堆積温度が使用される。窒化ケイ素膜または他のケイ素含有膜を成長させるためのより一般的な業界の方法の１つは、７５０℃を超える温度のホットウォール反応器中の、前駆体シラン、ジクロロシラン、および／またはアンモニアを使用する低圧化学気相堆積を介する。しかし、この方法の使用にはいくつかの欠点がある。例えば、シランなどのいくつかの前駆体は自然発火性である。これは、取り扱いと使用の問題を引き起こす。また、シランおよびジクロロシランから堆積される膜は、いくつかの不純物を含むことがある。例えば、ジクロロシランを使用して堆積される膜は、塩素および塩化アンモニウムなどの不純物（これらは、堆積プロセス中に副生成物として形成される）を含むことがある。シランを使用して堆積される膜は、水素を含むことがある。
【０００５】
ＢＴＢＡＳおよびクロロシランなどの窒化ケイ素膜を堆積させるのに使用される前駆体は、一般に５５０℃より高い温度で膜を堆積させる。半導体機器の小型化と少ない熱量への傾向は、低いプロセス温度と速い堆積速度とを必要とする。特に、金属化層を含む基材およびＩＩＩ〜Ｖ族機器およびＩＩ〜ＶＩ族機器について、格子中のイオン拡散を防ぐために、ケイ素膜が堆積される温度は低下させなければならない。従って、当該分野には、ケイ素含有膜、例えば酸化ケイ素膜、炭素ドープ酸化ケイ素膜、オキシ窒化ケイ素膜、または窒化ケイ素膜の堆積用の前駆体であって、５５０℃以下の温度またはさらには室温でＣＶＤ、ＡＬＤまたは他のプロセスを介する堆積を可能にするのに充分な化学反応性がある前駆体を提供する必要性が存在する。
【０００６】
米国特許出願公開第２０１３／２２４９６４号明細書は、原子層堆積（ＡＬＤ）により半導体基板上にＳｉ−Ｃ結合を有する誘電体膜を形成するための方法であって、（ｉ）基板の表面上に前駆体を吸着させる工程と、（ｉｉ）吸着された前駆体と反応物ガスとを表面で反応させる工程と、（ｉｉｉ）ステップ（ｉ）と（ｉｉ）とを繰り返して基板上に少なくともＳｉ−Ｃ結合を有する誘電体膜を形成させる工程と、を含む方法を記載する。この前駆体はその分子中にＳｉ−Ｃ−Ｓｉ結合を有し、反応物ガスは酸素を含まずかつハロゲンを含まず、少なくとも希ガスにより構成される。
【０００７】
日本国特開第２００２−１５８２２３号明細書は、式｛Ｒ３（Ｒ４）Ｎ｝３Ｓｉ−｛Ｃ（Ｒ１）Ｒ２｝ｎ−Ｓｉ｛Ｎ（Ｒ５）Ｒ６｝３［ここで、Ｒ１、Ｒ２＝Ｈ、炭化水素基、またはＸ（ハロゲン原子）−置換炭化水素基（Ｒ１とＲ２は同じでもよい）であり、ｎ＝１〜５の整数であり、Ｒ３、Ｒ４、Ｒ５およびＲ６＝Ｈ、炭化水素基またはＸ（ハロゲン原子）−置換炭化水素基（Ｒ３、Ｒ４、Ｒ５およびＲ６は同じでもよい）である］を有するＳｉタイプの材料を使用して形成される絶縁膜を記載する。この絶縁膜は、ＣＶＤにより基板上に形成されてもよい。
【０００８】
米国特許第７，１２５，５８２号明細書は、Ｓｉ源前駆体と窒素（Ｎ）源前駆体とを最大５５０℃の温度で組合せ、そして窒化ケイ素膜を形成させることを含む方法とシステムとを記載する。
【０００９】
Ｍｉｔｚｅｌ，  Ｎ．  Ｗ．らの“Ｓｙｎｔｈｅｓｉｓ  ｏｆ  Ｖｏｌａｔｉｌｅ  Ｃｙｃｌｉｃ  Ｓｉｌｙｌａｍｉｎｅｓ  ａｎｄ  ｔｈｅ  Ｍｏｌｅｃｕｌａｒ  Ｓｔｒｕｃｔｕｒｅｓ  ｏｆ  Ｔｗｏ  １−Ａｚａ−２，５−ｄｉｓｉｌａｃｙｃｌｏｐｅｎｔａｎｅ  Ｄｅｒｉｖａｔｉｖｅｓ”Ｉｎｏｒｇ．  Ｃｈｅｍ．，  Ｖｏｌ  ３６（２０）  （１９９７），  ｐｐ．  ４３６０−４３６８と題された文献、は、α，ω−ビス（ブロモシリル）アルカン、ＢｒＨ２Ｓｉ（ＣＨ２）ｎＳｉＨ２Ｂｒ（ｎ＝２および３）を製造するための合成を記載する。この文献では、１，２−ビス（ブロモシリル）エタンはアンモニアと反応して、１，４−ビス（１−アザ−２，５−ジシラシクロペンタン−１−イル）−１，４−ジシラブタン、微量の１，６−ジアザ−２，５，７，１０，１１，１４−ヘキサシラビシクロ［４．４．４］テトラデカン、および非揮発性生成物を与える。
【００１０】
“Ｄｉｆｆｅｒｅｎｃｅｓ  ｉｎ  ｒｅａｃｔｉｖｉｔｙ  ｏｆ  １，４−ｄｉｓｉｌａｂｕｔａｎｅ  ａｎｄ  ｎ−ｔｅｔｒａｓｉｌａｎｅ  ｔｏｗａｒｄｓ  ｓｅｃｏｎｄａｒｙ  ａｍｉｎｅｓ”Ｚ．  Ｎａｔｕｒｆｏｒｓｃｈ．，  Ｂ：  Ｃｈｅｍ．  Ｓｃｉ．  ＦＩＥＬＤ  Ｆｕｌｌ  Ｊｏｕｒｎａｌ  Ｔｉｔｌｅ：Ｚｅｉｔｓｃｈｒｉｆｔ  ｆｕｅｒ  Ｎａｔｕｒｆｏｒｓｃｈｕｎｇ，  Ｂ：  Ｃｈｅｍｉｃａｌ  Ｓｃｉｅｎｃｅｓ  ４５（１２）：  １６７９−８３と題された文献、は、１，４−ジシラブタンＨ３ＳｉＣＨ２ＣＨ２ＳｉＨ３（Ｉ）およびｎ−テトラシランＨ３ＳｉＳｉＨ２ＳｉＨ２ＳｉＨ３を使用してアミノシランを製造するための合成を記載した。
【発明の概要】
【課題を解決するための手段】
【００１１】
ケイ素、特に限定されないが、アモルファスケイ素、結晶性ケイ素、酸化ケイ素、炭素ドープ酸化ケイ素、窒化ケイ素、オキシ窒化ケイ素、炭化ケイ素、炭窒化ケイ素、およびそれらの組合せ、を含む膜を、基材の少なくとも一部の上に形成するための、有機アミノシラン前駆体、これを含む組成物、およびこれを使用する方法が、本明細書に記載される。ある具体的な態様において、有機アミノシラン前駆体は、酸化ケイ素膜または炭素ドープ酸化ケイ素膜の低温（例えば３５０℃以下）の原子層堆積（ＡＬＤ）またはプラズマ増強原子層堆積（ＰＥＡＬＤ）に有効である。さらに、アミン、ハロゲン化物（例えば、Ｃｌ、Ｆ、Ｉ、Ｂｒ）、高分子量分子種、および微量金属から選択される少なくとも１つを実質的に含まない有機アミノシランを含む組成物が、本明細書に記載される。これらの態様または他の態様において、組成物は溶媒をさらに含んでよい。また、ケイ素を含む膜またはコーティングを、例えば半導体ウェーハーなどの処理すべき対象の上に形成する方法が本明細書に記載される。本明細書に記載の方法のある態様において、ケイ素と酸素とを含む膜が、有機アミノシラン前駆体と酸素含有源とを使用して、堆積チャンバー中で、基材上に酸化ケイ素膜、炭素ドープ酸化ケイ素膜を製造するための条件下で、基材上に堆積される。本明細書に記載の方法の別の態様において、ケイ素と窒素とを含む膜が、有機アミノシラン前駆体と窒素含有前駆体とを使用して、堆積チャンバー中で、基材上に窒化ケイ素膜を製造するための条件下で、基材上に堆積される。さらなる態様において、本明細書に記載の有機アミノシラン前駆体は、特に限定されないが、金属酸化物膜または窒化金属膜などの金属含有膜用のドーパントとして使用することもできる。本明細書に記載の組成物および方法において、本明細書に記載の式を有する有機アミノシランは、少なくとも１つのケイ素含有前駆体として使用される。
【００１２】
ある形態において、本明細書に記載の有機アミノシラン前駆体は、以下の式Ａ〜Ｅ：
【化１】
2018150312.tif 000003
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、および任意選択的に式Ｄ中のＲ３は、２つのケイ素原子および少なくとも１つの窒素原子とともに４員環、５員環または６員環から選択される環を形成し、そして式Ｅ中のｐおよびｑは１または２に等しい。）の１つによって表される化合物を含む。
【００１３】
別の形態において、（ａ）以下の式Ａ〜Ｅ：
【化２】
2018150312.tif 000004
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む、少なくとも１種の有機アミノシラン前駆体と、（ｂ）溶媒と、を含む組成物が提供される。本明細書に記載の組成物のいくつかの態様において、溶媒の例は、特に限定されないが、エーテル、３級アミン、アルキル炭化水素、芳香族炭化水素、３級アミノエーテル、およびそれらの組合せを含むことができる。いくつかの態様において、有機アミノシランの沸点と溶媒の沸点との違いは４０℃以下である。
【００１４】
別の形態において、基材の少なくとも１つの表面上にケイ素含有膜を形成する方法であって、上記方法が：
反応チャンバー中に上記基材の上記少なくとも１つの表面を提供する工程と、
化学気相堆積プロセスおよび原子層堆積プロセスから選択される堆積プロセスによって、以下の式Ａ〜Ｅ：
【化３】
2018150312.tif 000005
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を使用して、少なくとも１つの表面上にケイ素含有膜を形成する工程と、を含む、方法が提供される。いくつかの態様において、Ｒ１とＲ２は同じである。他の態様において、Ｒ１とＲ２は異なる。上記態様または他の態様において、Ｒ１とＲ２はともに結合して環を形成できる。さらなる態様において、Ｒ１とＲ２は環を形成するために結合しない。
【００１５】
別の形態において、原子層堆積プロセスまたはＡＬＤ様プロセスを介して、酸化ケイ素膜、炭素ドープ酸化ケイ素膜を形成する方法であって、上記方法が：
ａ．反応器中に基材を提供する工程と、
ｂ．反応器中に、以下の式Ａ〜Ｅ：
【化４】
2018150312.tif 000006
（式中Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を導入する工程と、
ｃ．パージガスを用いて反応器をパージする工程と、
ｄ．反応器中に酸素含有源を導入する工程と、
ｅ．パージガスを用いて反応器をパージする工程と、
の各ステップを含み、そして、膜の所望の厚さが得られるまでステップｂからステップｅが繰り返される、方法が提供される。
【００１６】
さらなる形態において、ＣＶＤプロセスを使用して、基材の少なくとも１つの表面上に、酸化ケイ素膜および炭素ドープ酸化ケイ素膜から選択される膜を形成する方法であって、上記方法が：
ａ．反応器中に基材を提供する工程と、
ｂ．反応器中に、以下の式Ａ〜Ｅ：
【化５】
2018150312.tif 000007
（式中Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を導入する工程と、
ｃ．酸素含有源を提供して、少なくとも１つの表面上に膜を堆積する工程と、
を含む、方法が提供される。いくつかの態様において、Ｒ１とＲ２は同じである。他の態様において、Ｒ１とＲ２は異なる。上記態様または他の態様において、Ｒ１とＲ２はともに結合して環を形成できる。さらなる態様において、Ｒ１とＲ２は環を形成するために結合しない。
【００１７】
別の形態において、原子層堆積プロセスを介して、窒化ケイ素膜または炭窒化ケイ素膜を形成する方法であって、上記方法が：
ａ．反応器中に基材を提供する工程と、
ｂ．反応器中に、以下の式Ａ〜Ｅ：
【化６】
2018150312.tif 000008
（式中Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を導入する工程と、
ｃ．パージガスを用いて反応器をパージする工程と、
ｄ．反応器中に窒素含有源を導入する工程と、
ｅ．パージガスを用いて反応器をパージする工程と、
の各ステップを含み、そして膜の所望の厚さが得られるまでステップｂからステップｅが繰り返される、方法が提供される。いくつかの態様において、式ＡからＥ中のＲ１とＲ２は同じである。他の態様において、Ｒ１とＲ２は異なる。上記態様または他の態様において、Ｒ１とＲ２はともに結合して環を形成できる。さらなる態様において、Ｒ１とＲ２は環を形成するために結合しない。
【００１８】
さらなる形態において、ＣＶＤプロセスを使用して、基材の少なくとも表面上に、窒化ケイ素膜または炭窒化ケイ素膜を形成する方法であって、上記方法が：
ａ．反応器中に基材を提供する工程と、
ｂ．反応器中に、以下の式Ａ〜Ｅ：
【化７】
2018150312.tif 000009
（式中Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を導入する工程と、
ｃ．窒素含有源を提供する工程と、
を含み、ここで、少なくとも１種の有機アミノシラン前駆体と窒素含有源とは反応して、少なくとも１つの表面上に膜を堆積する、方法が提供される。いくつかの態様において、Ｒ１とＲ２は同じである。他の態様において、Ｒ１とＲ２は異なる。上記態様または他の態様において、Ｒ１とＲ２はともに結合して環を形成できる。さらなる態様において、Ｒ１とＲ２は環を形成するために結合しない。
【００１９】
本明細書に記載の方法のさらなる態様において、プロセスは、アモルファスケイ素膜または結晶性ケイ素膜を堆積する。この態様において、上記方法は：
周囲温度から約７００℃の範囲の１種または２種以上の温度に加熱される反応器に、１つまたは２つ以上の基材を配置する工程と、
以下の式Ａ〜Ｅ：
【化８】
2018150312.tif 000010
（式中Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を導入する工程と、
反応器中に還元剤源を提供して、少なくとも１種の有機アミノシラン前駆体と少なくとも部分的に反応させ、そしてケイ素含有膜を１つまたは２つ以上の基材上に堆積させる工程と、を含む。還元剤は、水素、水素プラズマ、および塩化水素からなる群から選択される。ＣＶＤ法のいくつかの態様において、反応器は、導入工程の間、１０ｍＴｏｒｒ〜７６０Ｔｏｒｒの範囲の圧力で維持される。上記工程は、本明細書に記載の方法の１サイクルを規定し、工程のサイクルは、膜の所望の厚さが得られるまで繰り返すことができる。いくつかの態様において、Ｒ１とＲ２は同じである。他の態様において、Ｒ１とＲ２は異なる。上記態様または他の態様において、Ｒ１とＲ２はともに結合して環を形成できる。さらなる態様において、Ｒ１とＲ２は環を形成するために結合しない。
【００２０】
別の形態において、原子層堆積またはサイクリック化学気相堆積プロセスを介してアモルファスケイ素膜または結晶性ケイ素膜を堆積させる方法であって、上記方法が：
ａ．反応器中に基材を提供する工程と、
ｂ．以下の式Ａ〜Ｅ：
【化９】
2018150312.tif 000011
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を上記反応器中に導入する工程と、
の各ステップを含み、
所望の膜厚が得られるまで上記ステップｂが繰り返される、方法が提供される。いくつかの態様において、膜の厚さは、１Å以上、または１〜１０，０００Å、または１〜１０００Å、または１〜１００Åであることができる。
【００２１】
別の形態において、式Ａ、Ｂ、Ｃ、またはＤまたはＥ、それらの組合せの任意の１つを有する１種または２種以上の有機アミノシラン前駆体を含むか、または式Ａ、Ｂ、Ｃ、ＤまたはＥで表される１種または２種以上の前駆体を含む、ケイ素含有膜を堆積するための容器が、本明細書に記載される。ある具体的態様において、容器は、ＣＶＤまたはＡＬＤプロセス用の反応器への１種または２種以上の前駆体の送達を可能にするための適切な弁および取付具を備えた、少なくとも１種の加圧可能容器（好ましくはステンレススチール製）を含む。
【００２２】
さらに別の形態において、
以下の式Ａ〜Ｅ：
【化１０】
2018150312.tif 000012
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む有機アミノシランを調製する方法であって、
上記方法が：
Ｒ１Ｒ２ＮＨおよびＲ１ＮＨ２（式中、上記アミン中のＲ１が、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、上記アミン中のＲ２が、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択される。）から選択される式を有するアミンと、
【化１１】
2018150312.tif 000013
（式中、上記ケイ素源中のＲ３およびＲ４は、独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択される。）から選択される少なくとも１種の化合物を含むケイ素源とを、
上記ケイ素源の少なくとも一部分と上記アミンの少なくとも一部分とが反応して上記有機アミノシランを提供するのに充分な反応条件において触媒の存在下で反応させる、各ステップを含む、方法が提供される。
【図面の簡単な説明】
【００２３】
【図１】図１は、ビス（ジエチルアミノ）シラン（ＢＤＥＡＳ）、ビス（ｔｅｒｔ−ブチルアミノ）シラン（ＢＴＢＡＳ）、ビス（エチルメチルアミノ）シラン（ＢＥＭＡＳ）、トリス（ジメチルアミノ）シラン（ＴＲＤＭＡＳ）、およびジ−ｓｅｃ−ブチルアミノシラン（ＤＳＢＡＳ）などの文献記事に提供される他の有機アミノシランの堆積速度と比較して、本明細書に記載の有機アミノシランである１−ジ−イソ−プロピルアミノ−１，４−ジシラブタンの相対的堆積速度を示す。
【発明を実施するための形態】
【００２４】
本明細書に記載の有機アミノシランは、特に限定されないが、アモルファスケイ素、ケイ素富化炭窒化物、結晶性ケイ素、酸化ケイ素、オキシ炭化ケイ素、窒化ケイ素、オキシ窒化ケイ素、およびオキシ炭窒化ケイ素などの、化学量論的および非化学量論的ケイ素含有膜を形成するための前駆体として使用される。これらの前駆体はまた、例えば金属含有膜のドーパントとしても使用することもできる。半導体プロセスで使用される有機アミノシラン前駆体は、典型的には高純度で揮発性の液体前駆体化学物質であり、これは蒸発され、堆積チャンバーまたは反応器にガスとして送達されて、半導体素子用のＣＶＤまたはＡＬＤプロセスを介してケイ素含有膜を堆積させる。堆積用の前駆体材料の選択は、所望の生じるケイ素含有材料または膜に依存する。例えば、前駆体材料は、その化学元素の含量、化学元素の化学量論比、および／または、ＣＶＤで形成される生じるケイ素含有膜またはコーティングについて選択することができる。前駆体材料はまた、コスト、比較的低い毒性、取り扱い特性、室温で液相を維持する能力、揮発性、分子量、および／または他の考慮事項などの種々の他の特性について選択してもよい。いくつかの態様において、本明細書に記載の前駆体は、多くの手段により、好ましくは、堆積チャンバーまたは反応器への液相前駆体の送達を可能にするための適切な弁および取付具を備えた、加圧可能ステンレススチール容器を使用して、反応系に送達することができる。
【００２５】
本明細書に記載の有機アミノシラン前駆体は、マイクロエレクトロニクス器具製造プロセスにおいて、これらをＣＶＤまたはＡＬＤ前駆体として理想的に適したものとする、反応性と安定性のバランスを示す。反応性については、いくつかの前駆体は、蒸発させて反応器に送達し基材上に膜として堆積するには、沸点が高すぎることがある。高い相対的沸点を有する前駆体では、容器、ライン、またはその両方で凝結や粒子形成を防ぐために、送達容器およびラインは、ある真空下で前駆体の沸点またはそれ以上に加熱する必要がある。安定性については、別の前駆体は、分解するにつれてシラン（ＳｉＨ４）またはジシラン（Ｓｉ２Ｈ６）を生成することがある。シランは室温で自然発火性、すなわち、自然に燃焼し、これは安全性と取り扱いの問題を引き起こす。さらに、シランまたはジシランおよび他の副生成物の生成は、前駆体の純度レベルを低下させ、化学的純度の１〜２％という小さい変化でも、信頼できる半導体製造のためには許容されないと見なされることがある。いくつかの態様において、本明細書に記載の式Ａ〜Ｅを有する有機アミノシラン前駆体は、６ヶ月以上または１年以上保存された後（これは保存可能期間を示す）、２ｗｔ％以下、または１ｗｔ％以下、または０．５ｗｔ％以下の副生成物を含む。上記利点に加えて、ＡＬＤ、ＡＬＤ状、ＰＥＡＬＤ、またはＣＣＶＤ堆積法を使用して酸化ケイ素膜または窒化ケイ素膜またはケイ素膜堆積するためのようないくつかの態様において、本明細書に記載の有機アミノシラン前駆体は、比較的低い堆積温度、例えば５００℃以下、または４００℃以下、３００℃以下、２００℃以下、１００℃以下、または５０℃以下で、高密度材料を堆積させることができる。ある具体的態様において、有機アミノシラン前駆体は、５０℃以下、または周囲温度または室温（例えば２５℃）という低い温度で、ＡＬＤまたはＰＥＡＬＤを介してケイ素含有膜を堆積するのに使用することができる。
【００２６】
ある態様において、本明細書に記載の式Ａ〜Ｅのいずれか１つを有する有機アミノシランと溶媒とを含むケイ素含有膜を形成するための組成物が、本明細書に記載される。理論に拘束されるつもりはないが、本明細書に記載の組成物は、純粋な有機アミノシランと比較して、１つまたは２つ以上の利点を提供することができると考えられる。これらの利点は、半導体プロセスにおける有機アミノシランのより優れた利用、長期保存でのより優れた安定性、フラッシュ蒸発によるよりクリーンな蒸発、および／または全体的により安定した直接液体注入（ＤＬＩ）化学気相堆積プロセス、を含む。組成物中の有機アミノシランの重量百分率は、１〜９９％の範囲で、残りは溶媒であることができ、ここで、溶媒は有機アミノシランとは反応せず、有機アミノシランと同様の沸点を有する。後者に関しては、組成物中の有機アミノシランと溶媒の沸点の差が４０℃以下、より好ましくは２０℃以下、または１０℃以下である。溶媒の例は、特に限定されないが、ヘキサン、オクタン、トルエン、エチルシクロヘキサン、デカン、ドデカン、ビス（２−ジメチルアミノエチル）エーテルを含む。
【００２７】
ある形態において、以下の式Ａ〜Ｅ：
【化１２】
2018150312.tif 000014
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体が提供される。
【００２８】
式中および明細書中の記載全体を通して、用語「アルキル」は、１〜１０個または１〜６個の炭素原子を有する直鎖または分枝の官能基を示す。アルキル基の例は、特に限定されないが、メチル（Ｍｅ）、エチル（Ｅｔ）、プロピル（Ｐｒｎ）、イソプロピル（Ｐｒｉ）、ブチル（Ｂｕｎ）、イソブチル（Ｂｕｉ）、ｓｅｃ−ブチル（Ｂｕｓ）、ｔｅｒｔ−ブチル（Ｂｕｔ）、ペンチル、イソペンチル、ｔｅｒｔ−ペンチル（Ａｍｔ）、ヘキシル、イソヘキシル、およびネオヘキシルを含む。いくつかの態様において、アルキル基は、特に限定されないが、そこに結合したアルコキシ基、ジアルキルアミノ基、またはそれらの組み合わせなどの１種または２種以上の官能基を有していてもよい。別の態様において、アルキル基は、そこに結合した１種または２種以上の官能基を有さない。式Ａを有し、Ｒ１およびＲ２（存在する場合）としてアルキル基を、そしてＲ３としてメチレン−ＣＨ２−またはエチレン−ＣＨ２ＣＨ２−などのアルキレン基を有する有機アミノシランの例は、特に限定されないが、
【表１】
2018150312.tif 000015
を含む。
【００２９】
式中および明細書中の記載全体を通して、用語「環状アルキル」は、３〜１０個または４〜１０個の炭素原子または５〜１０個の炭素原子を有する環状官能基を示す。環状アルキル基の例は、特に限定されないが、シクロブチル、シクロペンチル、シクロヘキシル、およびシクロオクチル基を含む。式Ａを有し、Ｒ１およびＲ２（存在する場合）として環状アルキル基を、そしてＲ３としてメチレン−ＣＨ２−またはエチレン−ＣＨ２ＣＨ２−などのアルキレン基を有する有機アミノシランの例は、特に限定されないが、
【表２】
2018150312.tif 000016
を含む。
【００３０】
式中および明細書中の記載全体を通して、用語「アリール」は、５〜１２個の炭素原子または６〜１０個の炭素原子を有する芳香族環状官能基を示す。アリールの例は、特に限定されないが、フェニル（Ｐｈ）、ベンジル、クロロベンジル、トリル、およびｏ−キシリルを含む。式Ａを有し、Ｒ１およびＲ２（存在する場合）としてアリール基を、そしてＲ３としてメチレン−ＣＨ２−またはエチレン−ＣＨ２ＣＨ２−などのアルキレン基を有する有機アミノシランの例は、特に限定されないが、
【表３】
2018150312.tif 000017
を含む。
【００３１】
いくつかの態様において、式Ａ〜Ｅ中のアルキル基、アルケニル基、アルキニル基、および／またはアリール基の１種または２種以上は、置換されることができるか、または例えば水素原子の代わりに、置換された１種または２種以上の原子または原子群を有することができる。置換基の例は、特に限定されないが、酸素、硫黄、ハロゲン原子（例えばＦ、Ｃｌ、Ｉ、またはＢｒ）、窒素、およびリンを含む。他の態様において、式Ａ〜Ｅ中のアルキル基、アルケニル基、アルキニル基、および／またはアリール基の１種または２種以上は、非置換でもよい。
【００３２】
式中および明細書中の記載全体を通して、環状アルキルは、置換されているか、またはヘテロ環状アルキル基である。用語「ヘテロ環状アルキル」は、３〜１０個または４〜１０個の炭素原子または５〜１０個の炭素原子、並びに少なくとも１種の酸素原子または窒素原子またはその両方を有する環状官能基を示す。式Ａを有し、Ｒ１およびＲ２（存在する場合）としてヘテロ環状アルキル基を、そしてＲ３としてメチレン−ＣＨ２−などのアルキレン基を有する有機アミノシランの例は、特に限定されないが、
【表４】
2018150312.tif 000018
を含む。
【００３３】
式中および明細書中の記載全体を通して、アリールは、置換されているか、またはヘテロアリールである。用語「ヘテロアリール」は、３〜１０個または４〜１０個の炭素原子または５〜１０個の炭素原子、並びに少なくとも１種の酸素原子または窒素原子またはその両方を有するアリール官能基を示す。式中および明細書中の記載全体を通して、用語「アルケニル基」は、１つまたは２つ以上の炭素−炭素２重結合を有し、３〜１０個または３〜６個または３〜４個の炭素原子を有する基を示す。
【００３４】
式中および明細書中の記載全体を通して、用語「アルキニル基」は、１つまたは２つ以上の炭素−炭素３重結合を有し、３〜１０個または３〜６個または３〜４個の炭素原子を有する基を示す。
【００３５】
式中および明細書中の記載全体を通して、用語「アルキレン」は、１〜１０個または４〜１０個の炭素原子または５〜１０個の炭素原子を有し、２つのケイ素原子により連結されている炭化水素基を示す。アルキレン基の例は、特に限定されないが、メチレン（−ＣＨ２−）、エチレン（−ＣＨ２ＣＨ２−）、プロピレン（−ＣＨ２ＣＨ２ＣＨ２−）、およびイソプロピレン（−ＣＨ（Ｍｅ）ＣＨ２−）を含む。
【００３６】
式中および明細書中の記載全体を通して、用語「アリーレン」は、５〜１２個の炭素原子または６〜１０個の炭素原子を有する芳香族環状官能基を示し、好ましくは２つのＳｉ原子は、アリーレン基の１，２−位または１，４−位に結合している。
【００３７】
式中および明細書中の記載全体を通して、用語「ヘテロアリーレン」は、５〜１２個の炭素原子または６〜１０個の炭素原子を有する芳香族環状官能基を示し、好ましくは２つのＳｉ原子は、ヘテロアリーレン基の１，２−位に結合している。
【００３８】
いくつかの態様において、Ｒ３は、式Ｄ中で結合して、環構造を形成することができる。有機アミノシランの例は、特に限定されないが、
【表５】
2018150312.tif 000019
を含む。
【００３９】
さらに別の態様において、Ｒ３およびＲ４は、式Ｅ中でそれぞれメチレン−ＣＨ２−であるか、あるいはそれぞれエチレン−ＣＨ２ＣＨ２−である。有機アミノシランの例は、特に限定されないが
【表６】
2018150312.tif 000020
を含む。
【００４０】
ケイ素含有膜またはコーティングを形成するために使用される方法は、堆積プロセスである。本明細書に開示された方法に適した堆積プロセスの例は、特に限定されないが、サイクリックＣＶＤ（ＣＣＶＤ）、ＭＯＣＶＤ（有機金属ＣＶＤ）、熱化学気相堆積、ブラズマ増強化学気相堆積（「ＰＥＣＶＤ」）、高密度ＰＥＣＶＤ、光子支援ＣＶＤ、プラズマ−光子支援（「ＰＰＥＣＶＤ」）、低温化学気相堆積、化学支援気相堆積、熱フィラメント化学気相堆積、液体ポリマー前駆体のＣＶＤ、超臨界流体からの堆積、および低エネルギーＣＶＤ（ＬＥＣＶＤ）を含む。いくつかの態様において、金属含有膜は、原子層堆積（ＡＬＤ）、プラズマ増強ＡＬＤ（ＰＥＡＬＤ）またはプラズマ増強サイクリックＣＶＤ（ＰＥＣＣＶＤ）プロセスによって堆積される。本明細書において、用語「化学気相堆積プロセス」は、基材が１種または２種以上の揮発性前駆体に曝露され、これが基材表面上で反応および／または分解して、所望の堆積を生成する任意のプロセスをいう。本明細書において用語「原子層堆積プロセス」は、組成の変動する基材上に材料の膜を堆積させる自己制限性（例えば、各反応サイクルで堆積される膜材料の量が一定である）の逐次的な表面化学を言う。本明細書で使用される前駆体、試薬および供給源は、しばしば「ガス状」として記載され得るが、その前駆体は、液体または固体でもよく、これは、気化、バブリングまたは昇華を介して、不活性ガス有りまたは無しで反応器内に輸送され得ることが理解される。ある場合には、気化された前駆体はプラズマ発生器を通過することができる。ある態様において、ケイ素含有膜はＡＬＤプロセスを用いて堆積される。別の態様において、ケイ素含有膜はＣＣＶＤプロセスを用いて堆積される。さらなる態様において、ケイ素含有膜は熱ＣＶＤプロセスを用いて堆積される。本明細書で使用される用語「反応器」は、特に限定されないが、反応チャンバーまたは堆積チャンバーを含む。
【００４１】
いくつかの態様において、本明細書に開示される方法は、反応器への導入前および／または導入中に、前駆体を分離するＡＬＤまたはＣＣＶＤ法を使用することにより、前駆体の予備反応を回避する。この関連で、ＡＬＤまたはＣＣＶＤプロセスなどの堆積技術が、ケイ素含有膜を堆積するために使用される。ある態様において、膜は基材表面をケイ素含有前駆体、酸素含有源、窒素含有源、または他の前駆体もしくは試薬に交互に曝露することによりＡＬＤプロセスを介して堆積される。膜の成長は、表面反応、各前駆体または試薬のパルス長、および堆積温度の自己制限的制御によって進行する。しかし、いったん基材の表面が飽和されると、膜の成長は停止する。
【００４２】
いくつかの態様において、本明細書に記載される方法は、上記式Ａ〜Ｅを有する有機アミノシラン前駆体以外の１種または２種以上の追加のケイ素含有前駆体をさらに含む。追加のケイ素含有前駆体の例は、特に限定されないが、モノアミノシラン（例えば、ジ−イソ−プロピルアミノシラン、ジ−ｓｅｃ−ブチルアミノシラン、フェニルメチルアミノシラン）、有機ケイ素化合物，例えばトリシリルアミン（ＴＳＡ）、シロキサン（例えば、ヘキサメチルジシロキサン（ＨＭＤＳＯ）およびジメチルシロキサン（ＤＭＳＯ））、有機シラン（例えば、メチルシラン、ジメチルシラン、ジエチルシラン、ビニルトリメチルシラン、トリメチルシラン、テトラメチルシラン、エチルシラン、ジシリルメタン、２，４−ジシラペンタン、１，４−ジシラブタン、２，５−ジシラヘキサン、２，２−ジシリルプロパン、１，３，５−トリシラシクロヘキサンおよびこれらの化合物のフッ素化誘導体）、フェニル含有有機ケイ素化合物（例えば、ジメチルフェニルシランおよびジフェニルメチルシラン）、酸素含有有機ケイ素化合物、例えば、ジメチルジメトキシシラン、１，３，５，７−テトラメチルシクロテトラシロキサン、１，１，３，３−テトラメチルジシロキサン、１，３，５，７−テトラシラ−４−オキソ−ヘプタン、２，４，６，８−テトラシラ−３，７−ジオキソ−ノナン、２，２−ジメチル−２，４，６，８−テトラシラ−３，７−ジオキソ−ノナン、オクタメチルシクロテトラシロキサン、［１，３，５，７，９］−ペンタメチルシクロペンタシロキサン、１，３，５，７−テトラシラ−２，６−ジオキソ−シクロオクタン、ヘキサメチルシクロトリシロキサン、１，３−ジメチルジシロキサン、１，３，５，７，９−ペンタメチルシクロペンタシロキサン、ヘキサメトキシジシロキサン、およびこれらの化合物のフッ素化誘導体を含む。
【００４３】
いくつかの態様では堆積方法に依存して、１種または２種以上のケイ素含有前駆体は、所定のモル容積で、または約０．１〜約１０００マイクロモルで、反応器に導入してもよい。この態様または他の態様において、ケイ素含有前駆体および／または有機アミノシラン前駆体は、所定の時間、反応器に導入されることができる。いくつかの態様において、この時間は、約０．００１〜約５００秒の範囲である。
【００４４】
いくつかの態様において、本明細書に記載の方法を使用して堆積されるケイ素含有膜は、酸素の存在下で、酸素含有源、酸素を含有する試薬または前駆体を用いて形成される。酸素源ガスは、反応器中に少なくとも１種の酸素含有源の形で導入されるか、および／または堆積プロセスで使用される他の前駆体中に付随して存在してもよい。適切な酸素含有源ガスは、特に限定されないが、例えば、水（Ｈ２Ｏ）（例えば、脱イオン水、精製水、および／または蒸留水）、酸素（Ｏ２）、酸素プラズマ、オゾン（Ｏ３）、ＮＯ、Ｎ２Ｏ、ＮＯ２、一酸化炭素（ＣＯ）、二酸化炭素（ＣＯ２）、二酸化炭素プラズマ、およびこれらの組み合わせを含む。いくつかの態様において、酸素含有源は、約１〜約２０００標準立方センチメートル（ｓｃｃｍ）または約１〜約１０００ｓｃｃｍの範囲の流速で、反応器に導入される酸素含有源ガスを含む。酸素含有源は、約０．１〜約１００秒の範囲の時間で、導入することができる。ある具体的態様において、酸素含有源は、１０℃以上の温度を有する水を含む。膜がＡＬＤまたはサイクリックＣＶＤプロセスにより堆積される態様において、前駆体パルスは、０．０１秒超のパルス持続時間を有することができ、酸素含有源は、０．０１秒未満のパルス持続時間を有することができるが、一方水パルス持続時間は、０．０１秒未満のパルス持続時間を有することができる。さらに別の態様において、０秒と小さくてもよいパルス間のパージ持続は、途中にパージ無しで連続的にパルスされる。酸素含有源または試薬は、ケイ素前駆体に対して１：１未満の比の分子の量で提供され、従って、少なくとも一部の炭素は、堆積されたままのケイ素含有膜中に保持される。
【００４５】
いくつかの態様において、ケイ素含有膜はケイ素と窒素とを含む。これらの態様では、本明細書に記載の方法を使用して堆積されるケイ素含有膜は、窒素含有源の存在下で形成される。窒素含有源は、少なくとも１つの窒素含有源の形で反応器に導入され、および／または堆積プロセスで使用される他の前駆体中に付随して存在してもよい。適切な窒素含有源ガスは、例えば、アンモニア、ヒドラジン、モノアルキルヒドラジン、ジアルキルヒドラジン、窒素、窒素／水素、アンモニアプラズマ、窒素プラズマ、窒素／アルゴンプラズマ、窒素／ヘリウムプラズマ、窒素／水素プラズマ、およびそれらの混合物を含んでもよい。いくつかの態様において、窒素含有源は、約１〜約２０００標準立方センチメートル（ｓｃｃｍ）または約１〜約１０００ｓｃｃｍの範囲の流速で反応器に導入される、アンモニアプラズマまたは水素／窒素プラズマまたは窒素／アルゴンプラズマまたは窒素／ヘリウムプラズマ源ガスを含む。窒素含有源は、約０．０１〜約１００秒の範囲の時間で導入することができる。膜がＡＬＤまたはサイクリックＣＶＤプロセスにより堆積される態様において、前駆体パルスは、０．０１秒超のパルス持続時間を有することができ、窒素含有源は、０．０１秒未満のパルス持続時間を有することができるが、一方水パルス持続時間は、０．０１秒未満のパルス持続時間を有することができる。さらに別の態様において、０秒と小さくてもよいパルス間のパージ持続は、途中にパージ無しで連続的にパルスされる。
【００４６】
本明細書に開示される堆積法は、１種または２種以上のパージガスを含んでもよい。未消費反応物および／または反応副生成物をパージするために使用されるパージガスは、前駆体と反応しない不活性ガスである。パージガスの例は、特に限定されないが、アルゴン（Ａｒ）、クリプトン（Ｋｒ）、キセノン（Ｘｅ）、窒素（Ｎ２）、ヘリウム（Ｈｅ）、ネオン、水素（Ｈ２）、およびそれらの混合物を含む。いくつかの態様において、Ａｒなどのパージガスは、約１０〜約２０００ｓｃｃｍの範囲の流速で、約０．１〜１０００秒の時間で反応器に供給され、それによって反応器に残っている可能性のある未反応物質および任意の副生成物をパージする。
【００４７】
前駆体、酸素含有源、窒素含有源、および／または他の前駆体、原料ガス、および／または試薬を供給する各工程は、生じるケイ素含有膜の化学量論組成を変更するために、それらを供給するための時間を変更することによって、実行することができる。
【００４８】
反応を誘発し、基材上にケイ素含有膜またはコーティングを形成するために、前駆体、窒素含有源、還元剤、他の前駆体、および／またはそれらの組み合わせの少なくとも１つに、エネルギーが適用される。このようなエネルギーは、特に限定されないが、熱、プラズマ、パルスプラズマ、ヘリコンプラズマ、高密度プラズマ、誘導結合プラズマ、Ｘ線、電子線、光子、リモートプラズマ法、およびそれらの組み合わせにより提供することができる。いくつかの態様において、基材表面でプラズマ特性を変更するために、２次ＲＦ周波数源を使用することができる。堆積がプラズマを伴う態様では、プラズマ発生プロセスは、プラズマが反応器中で直接発生される直接プラズマ発生プロセスを含むか、または代替的に、プラズマがプラズマ反応器の外で生成され反応器に供給される、リモートプラズマ発生プロセスを含むことができる。
【００４９】
有機アミノシラン前駆体および／または他のケイ素含有前駆体は、さまざまな方法でＣＶＤまたはＡＬＤ反応器などの反応チャンバーに送達することができる。ある態様において、液体供給システムを利用することができる。代替態様では、例えばＭＳＰ  Ｃｏｒｐｏｒａｔｉｏｎ  ｏｆ  Ｓｈｏｒｅｖｉｅｗ，  ＭＮ製のターボ気化器などの、組み合わせた液体供給ユニットとフラッシュ気化プロセスユニットを用いることができ、正確な容積で低揮発性材料を送達することを可能にし、これは前駆体の熱分解無しで、再現性のある輸送および堆積につながる。液体送達調合物では、本明細書に記載の前駆体は、純粋な液体形態で送達され得るか、あるいは、それを含む溶媒調合物または組成物中で使用することができる。すなわち、いくつかの態様において、前駆体調合物は、基材上に膜を形成するための特定の最終使用用途で望ましく有利であるような適切な特徴の溶媒成分を含むことができる。
【００５０】
式Ａ〜Ｅを有する前駆体が、溶媒と本明細書に記載される式Ａ〜Ｅとを含む組成物で使用される態様において、選択される溶媒またはその混合物は有機アミノシランと反応しない。組成物中の溶媒の量は、０．５ｗｔ％〜９９．５ｗｔ％の範囲であるか、または１０ｗｔ％〜７５ｗｔ％の範囲である。この態様または他の態様において、溶媒は、式Ａ〜Ｅの有機アミノシランの沸点（ｂ．ｐ．）と同様の沸点を有するか、または溶媒の沸点と式Ａ〜Ｅの有機アミノシランの沸点との差は、４０℃以下、３０℃以下、または２０℃以下、または１０℃である。あるいは、沸点間の差は、以下の終点の任意の１つまたは２つ以上からの範囲である：０、１０、２０、３０、または４０℃。沸点の差の適切な範囲の例は、特に限定されないが、０℃〜４０℃、２０℃〜３０℃、または１０℃〜３０℃を含む。組成物中の適切な溶媒の例は、特に限定されないが、エーテル（例えば、１，４−ジオキサン、ジブチルエーテル）、３級アミン（例えば、ピリジン、１−メチルピペリジン、１−エチルピペリジン、Ｎ，Ｎ’−ジメチルピペラジン、Ｎ，Ｎ，Ｎ’，Ｎ’−テトラメチルエチレンジアミン）、ニトリル（例えばベンゾニトリル）、アルキル炭化水素（例えば、オクタン、ノナン、ドデカン、エチルシクロヘキサン）、芳香族炭化水素（例えば、トルエン、メシチレン）、３級アミノエーテル（例えば、ビス（２−ジメチルアミノエチル）エーテル）、またはそれらの混合物を含む。
【００５１】
別の態様において、式Ａ〜Ｅを有する１種または２種以上の有機アミノシラン前駆体を含むケイ素含有膜を堆積するための容器が、本明細書に記載される。ある具体的態様において、容器は、ＣＶＤまたはＡＬＤプロセス用の反応器への、１種または２種以上の前駆体の送達を可能にするための、適切な弁および取付具を備えた少なくとも１種の加圧可能容器（好ましくはステンレススチール製）を含む。この態様または他の態様において、式Ａ〜Ｅを有する有機アミノシラン前駆体は、ステンレススチール製の加圧可能容器中で提供され、前駆体の純度は、９８ｗｔ％以上または９９．５ｗｔ％以上であり、これは、大部分の半導体用途に適している。いくつかの態様において、このような容器はまた、所望であれば、前駆体を１種または２種以上の追加の前駆体と混合するための手段を有することもできる。これらの態様または他の態様において、容器の内容物は追加の前駆体と予備混合することができる。あるいは、有機アミノシラン前駆体および／または他の前駆体は、保存中に有機アミノシラン前駆体と他の前駆体とを別々に維持するための分離手段を有する別々の容器または単一の容器中に維持することができる。
【００５２】
さらに別の態様において、本明細書に記載の式Ａ〜Ｅを有するもの等の有機アミノシランを調製するための方法であって、上記方法が：
Ｒ１Ｒ２ＮＨまたはＲ１ＮＨ２（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２が、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択される。）である式を有するアミンと、以下の構造：
【化１３】
2018150312.tif 000021
（式中、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択される。）を有する化合物から選択される少なくとも１種であるケイ素源とを、
上記ケイ素源と上記アミンとが有機溶媒有りまたは無しで反応して、以下の式Ａ〜Ｅ：
【化１４】
2018150312.tif 000022
（式中、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む有機アミノシランを提供するのに充分な反応条件において触媒の存在下で反応させる、各ステップを含む、方法が提供される。触媒の例は、特に限定されないが、トリス（ペンタフルオロフェニル）ボラン、ＢＲ３（Ｒは、直鎖、分岐、または環状のＣ１〜Ｃ１０アルキル基、Ｃ５〜Ｃ１０アリール基、またはＣ１〜Ｃ１０アルコキシ基から選択される）、１，３−ジイソプロピル−４，５−ジメチルイミダゾール−２−イリデン、２，２’−ビピリジル、フェナントロリン、Ｍｇ［Ｎ（ＳｉＭｅ３）２］２、［トリス（４，４−ジメチル−２−オキサゾリニル）フェニルボレート］ＭｇＭｅ、［トリス（４，４−ジメチル−２−オキサゾリニル）フェニルボレート］ＭｇＨ、トリメチルアルミニウム、トリエチルアルミニウム、塩化アルミニウム、Ｃａ［Ｎ（ＳｉＭｅ３）２］２、ジベンジルカルシウム、｛ＣＨ−［ＣＭｅＮＣ６Ｈ３−２，６−ｉＰｒ２］２｝ＣａＨ、トリルテニウムドデカカルボニル、｛ＣＨ−［ＣＭｅＮＣ６Ｈ３−２，６−ｉＰｒ２］２｝Ｃａ［Ｎ（ＳｉＭｅ３）２］、ビス（シクロペンタジエニル）ジアルキルチタニウム（ＩＶ）、ビス（シクロペンタジエニル）チタニウム（ＩＶ）ジフルオライド、ビス（シクロペンタジエニル）チタニウム（ＩＶ）ジクロライド、ビス（シクロペンタジエニル）チタニウム（ＩＶ）ジヒドリド、ＴｉＭｅ２（ｄｍｐｅ）２［ｄｍｐｅ＝１，２−ビス（ジメチルホスフィノ）エタン］、（Ｃ５Ｈ５）２Ｔｉ（ＯＡｒ）２［Ａｒ＝（２，６−（ｉＰｒ）２Ｃ６Ｈ３）］、（Ｃ５Ｈ５）２Ｔｉ（ＳｉＨＲＲ’）ＰＭｅ３［式中、Ｒ、Ｒ’はそれぞれ独立して、水素原子（Ｈ）、メチル基（Ｍｅ）、およびフェニル（Ｐｈ）から選択される］、ビス（ベンゼン）クロミウム（０）、ヘキサカルボニルクロミウム、デカカルボニル二マンガン、［Ｍｎ（ＣＯ）４Ｂｒ］２、ペンタカルボニル鉄、（Ｃ５Ｈ５）Ｆｅ（ＣＯ）２Ｍｅ、オクタカルボニル二コバルト、酢酸ニッケル（ＩＩ）、塩化ニッケル（ＩＩ）、［（ｄｉｐｐｅ）Ｎｉ（μ−Ｈ）］２［ｄｉｐｐｅ＝１，２−ビス（ジイソプロピルホスフィノ）エタン］、（Ｒ−インデニル）Ｎｉ（ＰＲ’３）Ｍｅ［式中、Ｒは、１−ｉ−Ｐｒ、１−ＳｉＭｅ３、および１，３−（ＳｉＭｅ３）２から選択され、Ｒ’は、メチル（Ｍｅ）基およびフェニル（Ｐｈ）基から選択される］、［｛Ｎｉ（η−ＣＨ２：ＣＨＳｉＭｅ２）２Ｏ｝２｛η−ＣＨ２：ＣＨＳｉＭｅ２）２Ｏ｝］、ニッケル（ＩＩ）アセチルアセトナート、ｎｉ（シクロオクタジエン）２、フッ化銅（ＩＩ）、塩化銅（Ｉ）、塩化銅（ＩＩ）、臭化銅（Ｉ）、臭化銅（ＩＩ）、ヨウ化銅（Ｉ）、酢酸銅（Ｉ）、Ｃｕ（ＰＰｈ３）３Ｃｌ、塩化亜鉛、［トリス（４，４−ジメチル−２−オキサゾリニル）フェニルボレート］ＺｎＨ、Ｓｒ［Ｎ（ＳｉＭｅ３）２］２、ビス（シクロペンタジエニル）ジアルキルジルコニウム（ＩＶ）、ビス（シクロペンタジエニル）ジルコニウム（ＩＶ）ジフルオリド、ビス（シクロペンタジエニル）ジルコニウム（ＩＶ）ジクロリド、ビス（シクロペンタジエニル）ジルコニウム（ＩＶ）ジヒドリド、［（Ｅｔ３Ｐ）Ｒｕ（２，６−ジメシチルチオフェノレート）］［Ｂ［３，５（ＣＦ３）２Ｃ６Ｈ３］４］、（Ｃ５Ｍｅ５）Ｒｕ（Ｒ３Ｐ）×（ＮＣＭｅ）３−ｘ］＋（式中、Ｒは、直鎖、分岐、または環状のＣ１〜Ｃ１０アルキル基、およびＣ５〜Ｃ１０アリール基から選択され、ｘ＝０、１、２、３）、トリス（トリフェニルホスフィン）ロジウム（Ｉ）カルボニルヒドリド、ジ−μ−クロロ−テトラカルボニルジロジウム（Ｉ）、トリス（トリフェニルホスフィン）ロジウム（Ｉ）クロリド（ウィルキンソン触媒）、ヘキサロジウムヘキサデカカルボニル、トリス（トリフェニルホスフィン）ロジウム（Ｉ）カルボニルヒドリド、ビス（トリフェニルホスフィン）ロジウム（Ｉ）カルボニルクロリド、［ＲｈＣｌ（シクロオクタジエン）］２、トリス（ジベンジリデンアセトン）ジパラジウム（０）、テトラキス（トリフェニルホスフィン）パラジウム（０）、酢酸パラジウム（ＩＩ）、塩化パラジウム（ＩＩ）、ヨウ化パラジウム（ＩＩ）、炭酸セシウム、（Ｃ５Ｈ５）２ＳｍＨ、（Ｃ５Ｍｅ５）２ＳｍＨ、（ＮＨＣ）Ｙｂ（Ｎ（ＳｉＭｅ３）２）２［ＮＨＣ＝１，３−ビス（２，４，６−トリメチルフェニル）イミダゾール−２−イリデン）］、ヘキサカルボニルタングステン、デカカルボニルジレニウム、ドデカカルボニルトリオスミウム、ドデカカルボニルテトライリジウム、（アセチルアセトナト）ジカルボニルイリジウム（Ｉ）、（ＰＯＣＯＰ）ＩｒＨＣｌ［（ＰＯＣＯＰ）＝２，６（Ｒ２ＰＯ）２Ｃ６Ｈ３（Ｒは、イソプロピル（ｉＰｒ）、ノルマルブチル（ｎＢｕ）、およびメチル（Ｍｅ）から選択される］、Ｉｒ（Ｍｅ）２（Ｃ５Ｍｅ５）Ｌ［式中、ＬはＰＭｅ３およびＰＰｈ３から選択される］、［Ｉｒ（シクロオクタジエン）ＯＭｅ］２、白金（０）−１，３−ジビニル−１，１，３，３−テトラメチルジシロキサン（カールシュテット触媒）、Ｈ２ＰｔＣｌ６・ｎＨ２Ｏ（塩化白金酸）、ビス（トリ−ｔｅｒｔ−ブチルホスフィン）白金（０）、ＰｔＯ２、およびＰｔ（シクロオクタジエン）２を含む。
【００５３】
本明細書に記載の方法のある態様において、ＣＣＶＤ、ＡＬＤ、またはＰＥＡＬＤなどのサイクリック堆積プロセスを使用することができ、ここで、本明細書に記載の式を有し、かつ、任意選択的に窒素含有源、例えばアンモニア、ヒドラジン、モノアルキルヒドラジン、ジアルキルヒドラジン、窒素、窒素／水素、アンモニアプラズマ、窒素プラズマ、窒素／アルゴンプラズマ、窒素／ヘリウムプラズマ、窒素／水素プラズマ、有機アミン（例えば、メチルアミン、エチルアミン、イソプロピルアミン、ｔｅｒｔ−ブチルアミン）、および／または有機アミンから誘導されるプラズマを有する有機アミノシラン前駆体から選択される少なくとも１種のケイ素含有前駆体が使用される。
【００５４】
いくつかの態様において、前駆体容器から反応チャンバーに接続されているガスラインは、プロセス要件に依存して１種または２種以上の温度に加熱され、本明細書に記載の式Ａ〜Ｅを有する有機アミノシラン前駆体の容器は、バブリングのために１種または２種以上の温度で維持される。別の態様において、本明細書に記載の式を有する少なくとも１種のケイ素含有前駆体を含む溶液は、直接液体注入のために１種または２種以上の温度に維持された気化器に注入される。
【００５５】
アルゴンおよび／または他のガスの流れは、前駆体をパルスしている間、少なくとも１種の有機アミノシラン前駆体の蒸気を反応チャンバーに送達することを助けるキャリアーガスとして使用してもよい。いくつかの態様において、反応チャンバーのプロセス圧力は、約１０ｔｏｒｒ以下、好ましくは約１ｔｏｒｒである。
【００５６】
典型的なＡＬＤまたはＣＣＶＤプロセスでは、特に限定されないが、酸化ケイ素、炭素ドープ酸化ケイ素、フレキシブル基材、または金属窒化物基材などの基材は、反応チャンバー内においてヒーターステージ上で加熱され、これは、まずケイ素含有前駆体に暴露されて有機アミノシランが基材の表面に化学的に吸着することを可能にする。窒素、アルゴン、または他の不活性ガスなどのパージガスは、吸収されなかった過剰の有機アミノシランを、プロセスチャンバーから追い出す。充分なパージ後、酸素含有源が反応チャンバー内に導入されて、吸収された表面と反応し、次に別のガスのパージにより反応副生成物をチャンバーから除去する。このプロセスサイクルは繰り返されて、所望の膜厚を達成することができる。別の態様において、真空下でポンピングを使用して、吸収されなかった過剰の有機アミノシランをプロセスチャンバーから除去することができ、ポンピングしながら充分に真空にした後、酸素含有源が反応チャンバーに導入されて、吸収された表面と反応し、次にさらなるポンピングによりチャンバーから反応副生成物が除去される。さらに別の態様において、有機アミノシランおよび酸素含有源は、反応チャンバー中に一緒に流されて、基材表面上で反応して、酸化ケイ素、炭素ドープ酸化ケイ素を堆積させる。サイクリックＣＶＤのいくつかの態様において、パージ工程は使用されない。
【００５７】
この態様または他の態様において、本明細書に記載の方法の工程は、様々な順序で実施でき、逐次的にまたは同時に（例えば、別の工程の少なくとも１部中に）、およびそれらの任意の組合せで実施することができる。前駆体および窒素含有源ガスを供給する各工程は、これらを供給する継続時間を変化させることにより実施して、生じるケイ素含有膜の化学量論組成を変化させることができる。
【００５８】
本明細書に開示された方法の別の態様において、ケイ素と窒素との両方を含有する膜は、ＡＬＤ、ＰＥＡＬＤ、ＣＣＶＤ、またはＰＥＣＣＶＤ堆積法を使用して形成され、上記方法は：
ａ．ＡＬＤ反応器中に基材を提供する工程と、
ｂ．上記ＡＬＤ反応器中に、以下の式Ａ〜Ｅ：
【化１５】
2018150312.tif 000023
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に、式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を導入する工程と、
ｃ．少なくとも１種の有機アミノシラン前駆体を基材に化学吸着させる工程と、
ｄ．反応しなかった少なくとも１種の有機アミノシラン前駆体をパージガスを使用してパージする工程と、
ｅ．窒素含有源を、加熱された基材上の有機アミノシラン前駆体に提供して、上記化学吸着された少なくとも１種の有機アミノシラン前駆体と反応させる工程と、
ｆ．任意選択的に、未反応の窒素含有源をパージするかまたはポンピング除去する工程と、を含む。
【００５９】
別の形態において、ＰＥＡＬＤまたはＰＥＣＣＶＤ堆積プロセスを介して、酸化ケイ素膜および炭素ドープ酸化ケイ素膜から選択される膜を形成する方法であって、上記方法が：
ａ．反応器中に基材を提供する工程と、
ｂ．上記反応器中に、以下の式Ａ〜Ｅ：
【化１６】
2018150312.tif 000024
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に、式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体とともに、酸素を導入する工程と、
ｃ．酸素とともにパージガスを用いて反応器をパージする工程と、
ｄ．ＲＦプラズマを適用する工程と、
ｅ．反応器をパージガスを用いてパージするか、または反応器をポンピングして未反応の有機アミノシランおよび任意の副生成物を除去する工程と、の各ステップを含み、ここで、所望の膜厚が得られるまで工程ｂ〜ｅが繰り返される、方法が提供される。
【００６０】
本明細書に開示された方法の別の態様において、ＡＬＤ堆積法を使用してケイ素含有膜が形成され、上記ＡＬＤ堆積法は、
ａ．反応器中に基材を提供する工程と、
ｂ．上記反応器中に、以下の式Ａ〜Ｅ：
【化１７】
2018150312.tif 000025
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に、式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を導入する工程と、
ｃ．少なくとも１種の有機アミノシラン前駆体を基材上に化学吸着させる工程と、
ｄ．パージガスを使用して、未反応の少なくとも１種の有機アミノシラン前駆体をパージする工程と、
ｅ．酸素含有源を、加熱された基材上の有機アミノシラン前駆体に提供して、上記化学吸着された少なくとも１種の有機アミノシラン前駆体と反応させる工程と、
ｆ．任意選択的に、未反応の酸素含有源をパージするかまたはポンピング除去する工程と、の各ステップを含む。
【００６１】
別の形態において、ＰＥＡＬＤまたはＰＥＣＣＶＤプロセスを介して、窒化ケイ素膜または炭窒化ケイ素膜を形成する方法であって、この方法は、
ａ．反応器中に基材を提供する工程と、
ｂ．上記反応器中に、窒素含有源と、以下の式Ａ〜Ｅ：
【化１８】
2018150312.tif 000026
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に、式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体とを導入する工程と、
ｃ．窒素含有源とともにパージガスを用いて反応器をパージする工程と、
ｄ．ＲＦプラズマを適用する工程と、
ｅ．反応器をパージガスを用いてパージするか、または反応器をポンピングして未反応の有機アミノシランおよび任意の副生成物を除去する工程と、の各ステップを含み、ここで、所望の膜厚が得られるまで工程ｂ〜ｅが繰り返される、方法が提供される。
【００６２】
上記工程は、本明細書に記載の方法の１サイクルを規定し、このサイクルは、ケイ素含有膜の所望の厚さが得られるまで繰り返すことができる。この態様または他の態様において、本明細書に記載の方法の工程は、様々な順序で実施でき、逐次的にまたは同時に（例えば、別の工程の少なくとも１部中に）、およびそれらの任意の組合せで実施することができる。前駆体および酸素含有源を供給する各工程は、これらを供給する継続時間を変化させることにより実施して、生じるケイ素含有膜の化学量論組成を変化させることができるが、ただし、利用できるケイ素に対して、いつも化学量論量未満の酸素が使用される。
【００６３】
多成分のケイ素含有膜について、他の前駆体、例えばケイ素含有前駆体、窒素含有前駆体、還元剤、または他の試薬を、反応チャンバーに交互に導入することができる。
【００６４】
本明細書に記載の方法のさらなる態様において、ケイ素含有膜は熱ＣＶＤプロセスを使用して堆積される。この態様において、上記方法は：
ａ．周囲温度〜約７００℃の範囲の１種または２種以上の温度に加熱された反応器中に１つまたは２つ以上の基材を置く工程と、
ｂ．以下の式Ａ〜Ｅ：
【化１９】
2018150312.tif 000027
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を導入する工程と、
ｃ．上記反応器に酸素含有源を提供して、少なくとも１種の有機アミノシラン前駆体と少なくとも部分的に反応させて、１つまたは２つ以上の基材上にケイ素含有膜を堆積する工程と、を含む。ＣＶＤ法のいくつかの態様において、導入工程中、反応器は１０ｍＴｏｒｒ〜７６０Ｔｏｒｒの範囲の圧力に維持される。上記工程は、本明細書に記載の方法の１サイクルを規定し、このサイクルは、ケイ素含有膜の所望の厚さが得られるまで繰り返すことができる。この態様または他の態様において、本明細書に記載の方法の工程は、様々な順序で実施でき、逐次的にまたは同時に（例えば、別の工程の少なくとも１部中に）、およびそれらの任意の組合せで実施することができると理解される。前駆体および酸素含有源を供給する各工程は、これらを供給する継続時間を変化させることにより実施して、生じるケイ素含有膜の化学量論組成を変化させることができるが、ただし、利用できるケイ素に対して、いつも化学量論量未満の酸素が使用される。
【００６５】
本明細書に記載の方法のさらなる態様において、本明細書に記載の式Ａ〜Ｅの前駆体を使用して、アモルファスケイ素膜または結晶性ケイ素膜が堆積される。この態様において、上記方法は：
ａ．周囲温度〜約７００℃の範囲の１種または２種以上の温度に加熱された反応器中に１つまたは２つ以上の基材を置く工程と、
ｂ．以下の式Ａ〜Ｅ：
【化２０】
2018150312.tif 000028
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を導入する工程と、
ｃ．反応器に還元剤を提供して、少なくとも１種の有機アミノシラン前駆体と少なくとも部分的に反応させて、１つまたは２つ以上の基材上にケイ素含有膜を堆積する工程と、を含む。還元剤は、水素、水素プラズマ、塩化水素からなる群から選択される。ＣＶＤ法のいくつかの態様において、導入工程中、反応器は１０ｍＴｏｒｒ〜７６０Ｔｏｒｒの範囲の圧力に維持される。上記工程は、本明細書に記載の方法の１サイクルを規定し、このサイクルは、膜の所望の厚さが得られるまで繰り返すことができる。
【００６６】
多成分のケイ素含有膜について、他の前駆体、例えばケイ素含有前駆体、窒素含有前駆体、酸素含有源、還元剤、および／または他の試薬を、反応チャンバーに交互に導入することができる。
【００６７】
本明細書に記載の方法のさらなる態様において、ケイ素含有膜は熱ＣＶＤプロセスを使用して堆積される。この態様において、上記方法は：
ａ．周囲温度〜約７００℃の範囲の１種または２種以上の温度に加熱された反応器中に１つまたは２つ以上の基材を置く工程と、
ｂ．以下の式Ａ〜Ｅ：
【化２１】
2018150312.tif 000029
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を導入する工程と、
ｃ．反応器に窒素含有源を提供して、少なくとも１種の有機アミノシラン前駆体と少なくとも部分的に反応させて、１つまたは２つ以上の基材上にケイ素含有膜を堆積する工程と、を含む。ＣＶＤ法のいくつかの態様において、導入工程中、反応器は１０ｍＴｏｒｒ〜７６０Ｔｏｒｒの範囲の圧力に維持される。
【００６８】
本明細書に記載の方法のさらなる態様において、アモルファス膜、結晶性ケイ素膜、またはそれらの混合物であるケイ素含有膜を堆積するために、有機アミノシラン前駆体が使用される。これらの態様において、ケイ素含有膜は、ＡＬＤまたはサイクリックＣＶＤから選択される堆積法を使用して形成され、この堆積法は：
周囲温度〜約７００℃の範囲の温度に加熱され、１Ｔｏｒｒ以下の圧力に維持された反応器中に基材を置く工程と、
以下の式Ａ〜Ｅ：
【化２２】
2018150312.tif 000030
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を導入する工程と、
反応器に還元剤を提供して、少なくとも１種の有機アミノシラン前駆体と少なくとも部分的に反応させて、１つまたは２つ以上の基材上にケイ素含有膜を堆積する工程と、を含み、ここで、還元剤は、水素、水素プラズマ、塩化水素、からなる群から選択される少なくとも１種である。上記工程は、本明細書に記載の方法の１サイクルを規定し、このサイクルは、ケイ素含有膜の所望の厚さが得られるまで繰り返すことができる。膜の所望の厚さは、１Å〜１０，０００Åである。
【００６９】
別の形態において、プラズマ増強原子層堆積（ＰＥＡＬＤ）プロセスおよびプラズマ増強サイクリック化学気相堆積（ＰＥＣＣＶＤ）プロセスから選択される堆積プロセスを使用して、基材の少なくとも１つの表面上にケイ素含有膜を形成する方法であって、上記方法が：
ａ．ＡＬＤ反応器中に基材を提供する工程と、
ｂ．上記ＡＬＤ反応器中に、以下の式Ａ〜Ｅ：
【化２３】
2018150312.tif 000031
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に、式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を提供する工程と、
ｃ．不活性ガスを用いて上記ＡＬＤ反応器をパージする工程と、
ｄ．上記ＡＬＤ反応器中にプラズマ源を提供する工程と、
ｅ．不活性ガスを用いて上記ＡＬＤ反応器をパージする工程と、を含み、ここで、工程ｂ〜ｅは、上記ケイ素含有膜の所望の厚さが得られるまで繰り返される、方法が提供される。プラズマ源は、水素プラズマ、アルゴンプラズマ、ヘリウムプラズマ、ネオンプラズマ、キセノンプラズマ、およびそれらの混合物からなる群から選択される。ケイ素含有膜は、炭窒化ケイ素、炭化ケイ素、窒化ケイ素、炭窒化ケイ素、およびカルボキシ窒化ケイ素からなる群から選択される。
【００７０】
さらに別の形態において、原子層堆積またはサイクリック化学気相堆積プロセスまたは化学気相堆積を介して、通常のケイ素前駆体より低い温度で、アモルファスケイ素膜または結晶性ケイ素膜を堆積する方法であって、上記方法が：
ａ．反応器中に基材を提供する工程と、
ｂ．上記反応器中に、以下の式Ａ〜Ｅ：
【化２４】
2018150312.tif 000032
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に、式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を導入する工程と、
ｃ．パージガスを用いて上記反応器をパージする工程と、を含み、ここで、工程ｂ〜ｃは、上記ケイ素膜の所望の厚さが得られるまで繰り返される、方法が提供される。
【００７１】
式Ａ〜Ｅの前駆体は、加熱によりＨ２Ｓｉ：ジラジカルまたはＨ３Ｓｉ・ラジカルを生成することができ、これは、Ｓｉ−Ｓｉ結合を含むオリゴマー形成を促進するか、または基材の表面に固定することができる。これらのオリゴマーまたは固定されたＳｉＨ２またはＳｉＨ３は、さらにアモルファスケイ素膜を形成することができる。この態様または他の態様において、これらのオリゴマーは、ケイ素膜または酸化ケイ素膜の以後の堆積の種層として機能する。
【００７２】
いくつかの態様において、本明細書に記載の式Ａ〜Ｅを有する有機アミノシラン前駆体はまた、特に限定されないが、金属酸化物膜または金属窒化物膜などの金属含有膜のドーパントとして使用することもできる。これらの態様において、金属含有膜は、金属アルコキシド、金属アミド、または揮発性有機金属前駆体を使用して、本明細書に記載のプロセスのようなＡＬＤまたはＣＶＤプロセスを使用して堆積される。本明細書に開示された方法で使用できる適切な金属アルコキシド前駆体の例は、特に限定されないが、３〜６族金属のアルコキシド、アルコキシとアルキル置換シクロペンタジエニルリガンドとの両方を有する３〜６族金属の錯体、アルコキシとアルキル置換ピロールリガンドとの両方を有する３〜６族金属の錯体、アルコキシとジケトネートリガンドとの両方を有する３〜６族金属の錯体、アルコキシとケトエステルリガンドとの両方を有する３〜６族金属の錯体を含む。本明細書に開示された方法で使用できる適切な金属アミド前駆体の例は、特に限定されないが、テトラキス（ジメチルアミノ）ジルコニウム（ＴＤＭＡＺ）、テトラキス（ジエチルアミノ）ジルコニウム（ＴＤＥＡＺ）、テトラキス（エチルメチルアミノ）ジルコニウム（ＴＥＭＡＺ）、テトラキス（ジメチルアミノ）ハフニウム（ＴＤＭＡＨ）、テトラキス（ジエチルアミノ）ハフニウム（ＴＤＥＡＨ）、およびテトラキス（エチルメチルアミノ）ハフニウム（ＴＥＭＡＨ）、テトラキス（ジメチルアミノ）チタニウム（ＴＤＭＡＴ）、テトラキス（ジエチルアミノ）チタニウム（ＴＤＥＡＴ）、テトラキス（エチルメチルアミノ）チタニウム（ＴＥＭＡＴ）、ｔｅｒｔ−ブチルイミノトリ（ジエチルアミノ）タンタル（ＴＢＴＤＥＴ）、ｔｅｒｔ−ブチルイミノトリ（ジメチルアミノ）タンタル（ＴＢＴＤＭＴ）、ｔｅｒｔ−ブチルイミノトリ（エチルメチルアミノ）タンタル（ＴＢＴＥＭＴ）、エチルイミノトリ（ジエチルアミノ）タンタル（ＥＩＴＤＥＴ）、エチルイミノトリ（ジメチルアミノ）タンタル（ＥＩＴＤＭＴ）、エチルイミノトリ（エチルメチルアミノ）タンタル（ＥＩＴＥＭＴ）、ｔｅｒｔ−アミルイミノトリ（ジメチルアミノ）タンタル（ＴＡＩＭＡＴ）、ｔｅｒｔ−アミルイミノトリ（ジエチルアミノ）タンタル、ペンタキス（ジメチルアミノ）タンタル、ｔｅｒｔ−アミルイミノトリ（エチルメチルアミノ）タンタル、ビス（ｔｅｒｔ−ブチルイミノ）ビス（ジメチルアミノ）タングステン（ＢＴＢＭＷ）、ビス（ｔｅｒｔ−ブチルイミノ）ビス（ジエチルアミノ）タングステン、ビス（ｔｅｒｔ−ブチルイミノ）ビス（エチルメチルアミノ）タングステン、およびそれらの組み合わせを含む。本明細書に開示された方法で使用することができる適切な有機金属前駆体の例は、特に限定されないが、３族の金属シクロペンタジエニルまたはアルキルシクロペンタジエニルを含む。ここで３〜６族の金属の例は、特に限定されないが、Ｙ、Ｌａ、Ｃｅ、Ｐｒ、Ｎｄ、Ｓｍ、Ｅｕ、Ｇｄ、Ｔｂ、Ｄｙ、Ｅｒ、Ｙｂ、Ｌｕ、Ｔｉ、Ｈｆ、Ｚｒ、Ｖ、Ｎｂ、Ｔａ、Ｃｒ、Ｍｏ、およびＷを含む。
【００７３】
いくつかの態様において、生じるケイ素含有膜またはコーティングは、特に限定されないが、プラズマ処理、化学処理、紫外線曝露、電子線曝露、および／または膜の１種または２種以上の特性に影響を与える他の処理などの堆積前処理に曝露されてもよい。
【００７４】
いくつかの態様において、本明細書に記載のケイ素含有膜は、約６以下の誘電率を有する。これらの態様または他の態様において、膜は、約５以下、または約４以下、または約３．５以下の誘電率を有することができる。しかし、膜の所望の最終用途に依存して、他の誘電率（例えば、より高いかまたはより低い）を有する膜を形成することができることが企図される。ケイ素含有膜または本明細書に記載の有機アミノシラン前駆体およびプロセスを使用して形成されるケイ素含有膜の例は、式ＳｉｘＯｙＣｚＮｖＨｗ（式中、Ｓｉは約１０％〜約４０％の範囲、Ｏは約０％〜約６５％の範囲、Ｃは約０％〜約７５％の範囲、または約０％〜約５０％の範囲、Ｎは約０％〜約７５％の範囲または約０％〜５０％の範囲、そしてＨは約０％〜約５０％の範囲の原子パーセント質量％であり、ここで、例えばＸＰＳまたは他の手段により測定すると、ｘ＋ｙ＋ｚ＋ｖ＋ｗ＝１００原子質量である）を有する。
【００７５】
上記したように本明細書に記載の方法は、基材の少なくとも一部の上にケイ素含有膜を堆積するために使用することができる。適切な基材の例は、特に限定されないが、ケイ素、ＳｉＯ２、Ｓｉ３Ｎ４、ＯＳＧ、ＦＳＧ、炭化ケイ素、水素化炭化ケイ素、窒化ケイ素、水素化窒化ケイ素、炭窒化ケイ素、水素化炭窒化ケイ素、窒化ホウ素、反射防止コーティング、フォトレジスト、フレキシブル基材、有機ポリマー、多孔質有機および無機材料、金属、例えば銅およびアルミニウム、および、特に限定されないが、ＴｉＮ、Ｔｉ（Ｃ）Ｎ、ＴａＮ、Ｔａ（Ｃ）Ｎ、Ｔａ、Ｗ、またはＷＮを含む。膜は、例えば、化学機械平坦化（ＣＭＰ）および異方性エッチングプロセスなどの種々の後続の処理ステップと適合性がある。
【００７６】
堆積された膜は、特に限定されないが、コンピュータチップ、光学機器、磁気情報記憶装置、支持材料または基材上のコーティング、マイクロ電気機械システム（ＭＥＭＳ）、ナノ電気機械システム、薄膜トランジスター（ＴＦＴ）、発光ダイオード（ＬＥＤ）、有機発光ダイオード（ＯＬＥＤ）、ＩＧＺＯ、および液晶ディスプレイ（ＬＣＤ）を含む用途を有する。
【００７７】
以下の実施例は、本明細書に記載の有機アミノシラン前駆体を調製するための、並びにケイ素含有膜を堆積するための方法を例示するが、決してこれを限定するものではない。
【実施例】
【００７８】
以下の例において、特に別の指定がなければ、特性は、中抵抗（８−１２Ωｃｍ）の単結晶ケイ素ウエハー基板上に堆積されたサンプル膜から得られた。
【００７９】
実施例１：１−ジ−イソ−プロピルアミノ−１，４−ジシラブタンの合成
メカニカルスターラー、冷却器、および滴下ロートを備えた三ツ首丸底フラスコで、ヘキサン中１当量の１，４−ジシラブタンの溶液を、冷浴を用いて−２０℃に冷却した。攪拌しながら、テトラヒドロフラン（ＴＨＦ）中の０．５当量のジイソプロピルアミドリチウムの溶液を、滴下ロートを用いて滴下して加えた。添加が完了後、反応混合物を室温まで加温させた。反応混合物を室温で一晩攪拌し、次に濾過した。副生成物として反応から形成された白色の沈殿物（水素化リチウム）を濾別した。濾液中の溶媒と過剰の１，４−ジシラブタンを、蒸留により除去した。生成物（１−ジ−イソ−プロピルアミノ−１，４−ジシラブタン）が、真空蒸留により得られた。ガスクロマトグラフィー（ＧＣ）は、これが、＞９８％の純度の１−ジ−イソ−プロピルアミノ−１，４−ジシラブタンであることを証明した。ＧＣ−ＭＳは、以下のピークを示した：１８９  （Ｍ＋），  １８８  （Ｍ−１），  １７４  （Ｍ−１５），  １５９，  １４４，  １３０，  １０２。
【００８０】
実施例２：１−ｔ−ブチル−１−アザ−２−５−ジシラシクロペンタンの合成
メカニカルスターラー、冷却器、および滴下ロートを備えた三ツ首丸底フラスコで、ヘキサン中１当量の１，４−ジシラブタンの溶液を、冷浴を用いて−２０℃に冷却した。攪拌しながら、ＴＨＦ中の０．５当量のｔ−ブチルアミドリチウムの溶液を、滴下ロートを用いて滴下して加えた。添加が完了後、反応混合物を室温まで加温させた。反応混合物を室温で一晩攪拌し、次に濾過した。副生成物として反応から形成された白色の沈殿物（水素化リチウム）を濾別した。濾液中の溶媒と過剰の１，４−ジシラブタンを、蒸留により除去した。生成物（１−ｔ−ブチル−１−アザ−２−５−ジシラシクロペンタン）が、真空蒸留により得られた。ガスクロマトグラフィー（ＧＣ）は、これが、＞９８％の純度であることを証明した。ＧＣ−ＭＳは、以下のピークを示した：１５９  （Ｍ＋），  １５８  （Ｍ−１），  １４４  （Ｍ−１５），  １２８，  １１４，  １００。
【００８１】
実施例３：１，４−ビス（ジ−イソ−プロピルアミノ）−１，４−ジシラブタンの合成
メカニカルスターラー、冷却器、および滴下ロートを備えた三ツ首丸底フラスコで、ヘキサン中０．５当量の１，４−ジシラブタンの溶液を、冷浴を用いて−２０℃に冷却した。攪拌しながら、ＴＨＦ中の１当量のジ−イソ−プロピルアミドリチウムの溶液を、滴下ロートを用いて滴下して加えた。添加が完了後、反応混合物を室温まで加温させた。反応混合物を室温で一晩攪拌し、次に濾過した。副生成物として反応から形成された白色の沈殿物（水素化リチウム）を濾別した。濾液中の溶媒を、蒸留により除去した。生成物（１，４−ビス（ジ−イソ−プロピルアミノ）−１，４−ジシラブタン）が、真空蒸留により得られた。沸点１２４℃／１ｔｏｒｒ。ＧＣ−ＭＳは、以下のピークを示した：２８８  （Ｍ＋），  ２８７  （Ｍ−１），  ２４３，  ２２９，  ２０７，  １８８，  １４４，  １３０．    １Ｈ  ＮＭＲ：  ４．５９  （ｓ，  ４Ｈ），  ３．０３  （ｍ，  ４Ｈ），  １．０８  （ｄ，  ２４Ｈ），  ０．７３  （ｔ，  ４Ｈ）．    １３Ｃ  ＮＭＲ：  ４７．７６，  ２４．４２，  ７．７６。
【００８２】
実施例４：１−ジエチルアミノ−１，４−ジシラブタンおよび１，４−ビス（ジエチルアミノ）−１，４−ジシラブタンの合成
シンチレーションバイアル中で、２当量の１，４−ジシラブタンと１当量のジエチルアミンを一緒にした。ここに、１ｍｏｌ％のドデカカルボニルトリルテニウム触媒をＴＨＦ中の溶液として加え、混合物を一晩攪拌した。溶液中で観察された２つの主要な生成物は、１−ジエチルアミノ−１，４−ジシラブタンと１，４−ビス（ジエチルアミノ）−１，４−ジシラブタンであった。ＧＣ−ＭＳは、以下のピークを示した：（ａ）１−ジエチルアミノ−１，４−ジシラブタン：１６１  （Ｍ＋），  １４６  （Ｍ−１５），  １３０，  １１６，  １０２，  ８９，  ７２；（ｂ）１，４−ビス（ジエチルアミノ）−１，４−ジシラブタン：２３２  （Ｍ＋），  ２１７  （Ｍ−１５），  ２０３，  １８７，  １７３，  １６０，  １４６，  １３０，  １１６。
【００８３】
実施例１〜４と同様の方法で、式Ａ〜Ｅの追加の有機アミノシラン前駆体を製造し、質量スペクトル法（ＭＳ）により性状解析を行った。各有機アミノシラン前駆体の分子量（ＭＷ）、構造、および対応する主要なＭＳ断片化ピークが、その同定を確認するために表１に提供される。
表１、式Ａ、Ｂ、Ｃ、Ｄ、およびＥを有する有機アミノシラン
【表７】
2018150312.tif 000033
【表８】
2018150312.tif 000034
【表９】
2018150312.tif 000035
【表１０】
2018150312.tif 000036
【表１１】
2018150312.tif 000037
【表１２】
2018150312.tif 000038
【表１３】
2018150312.tif 000039
【表１４】
2018150312.tif 000040
【表１５】
2018150312.tif 000041
【００８４】
実施例５：１−ジ−イソ−プロピルアミノ−１−４−ジシラブタンおよびオゾンを用いたケイ素含有膜の原子層堆積
以下の堆積は、２つの温度条件（５５℃と１００℃）で実験室規模のＡＬＤ処理ツール上で行った。ケイ素前駆体は、蒸気吸引によりチャンバーに送達された。従って、全てのガス（例えば、パージガスおよび反応物ガスまたは前駆体および酸素源）を、堆積ゾーンに入る前に予熱した。ガスと前駆体の流速を、ＡＬＤダイヤフラム弁を用いて高速作動で制御した。堆積時に使用される基板は、１２インチの長さのケイ素ストリップであった。堆積中の基板温度を確認するために、熱電対を試料ホルダーに取り付けた。堆積は、オゾン（６〜１９ｗｔ％）を酸素源ガスとして用いて行った。
【００８５】
典型的なＡＬＤサイクルは、以下のステップを含む。
ａ．ＡＬＤ反応器に基板を提供する工程、
ｂ．少なくとも一つの有機アミノシラン前駆体を、６秒間ＡＬＤ反応器内に提供する工程、
ｃ．ＡＬＤ反応器を、不活性ガスで６秒間パージする工程、
ｄ．ＡＬＤ反応器に、オゾンを４秒間提供する工程；
ｅ．ＡＬＤ反応器を、不活性ガスで６秒間パージする工程、
膜の所望の厚さが得られるまで、ステップｂからステップｅが繰り返される。膜の厚さおよび屈折率は、ＦｉｌｍＴｅｋ  ２０００ＳＥエリプソメータを用いて、膜からの反射データを、予め設定された物理モデル（例えば、ローレンツオシレータモデル）に当てはめることによって測定した。湿潤エッチング速度は、脱イオン水中の４９％フッ化水素酸（ＨＦ）酸の１％溶液を用いて行った。熱酸化物ウェーハーを、各バッチのための基準として使用して溶液濃度を確認した。１％ＨＦのＨ２Ｏ溶液の典型的な熱酸化物ウェーハー湿潤エッチング速度は、０．５Å／秒である。エッチング前後の膜厚を使用して、湿潤エッチング速度を計算した。厚さの不均一性は、以下の式を使用して６点の測定値から計算した：％不均一性＝（（最大−最小）／（２＊平均））。膜の元素組成および密度は、Ｘ線光電子分光法（ＸＰＳ）によって解析される。成長速度（ＧＰＣ）は、フィルムの厚さを総サイクル数で割ることにより決定される。
表２、１−ジ−イソ−プロピルアミノ−１，４−ジシラブタンおよびオゾンを用いたケイ素含有膜のプロセスパラメータ、成長／サイクル（ＧＰＣ）と屈折率
【表１６】
2018150312.tif 000042
表３、１−ジ−イソ−プロピルアミノ−１，４−ジシラブタンおよびオゾンを用いたＸＰＳにより測定したケイ素含有膜の膜組成
【表１７】
2018150312.tif 000043
【００８６】
図１は、１−ジ−イソ−プロピルアミノ−１，４−ジシラブタン膜（１００℃での膜  １、３、５からの平均値）および実施例  膜４、並びに以下の有機アミノシランを使用して熱ＡＬＤプロセスを介して堆積された膜の成長速度／サイクル対温度を提供する：ビス（ジエチルアミノ）シラン  （ＢＤＥＡＳ：  Ｉ．  Ｓｕｚｕｋｉ，  Ｋ．  Ｙａｎａｇｉｔａ，  ａｎｄ  Ｃ．  Ｄｕｓｓａｒｒａｔ，  ＥＣＳ  Ｔｒａｎｓ．３  （１５），  １１９  （２００７）  ａｎｄ  Ｍ．Ｗ．  Ｏ’Ｎｅｉｌｌ，  Ｈ．  Ｒ．  Ｂｏｗｅｎ，  Ａ．  Ｄｅｒｅｃｓｋｅｉ−Ｋｏｖａｃｓ，  Ｋ．Ｓ．  Ｃｕｔｈｉｌｌ，  Ｂ．  Ｈａｎ  ａｎｄ  Ｍ．  Ｘｉａｏ，  Ｅｌｅｃｔｒｏｃｈｅｍｉｓｔｒｙ  Ｓｏｃｉｅｔｙ  Ｉｎｔｅｒｆａｃｅ  Ｗｉｎｔｅｒ  ２０１１，  ３３  （２０１１））、ビス（ｔｅｒｔ−ブチルアミノ）シラン  （ＢＴＢＡＳ：  Ｍ．Ｗ．  Ｏ’Ｎｅｉｌｌ，  Ｈ．  Ｒ．  Ｂｏｗｅｎ，  Ａ．  Ｄｅｒｅｃｓｋｅｉ−Ｋｏｖａｃｓ，  Ｋ．Ｓ．  Ｃｕｔｈｉｌｌ，  Ｂ．  Ｈａｎ  ａｎｄ  Ｍ．  Ｘｉａｏ，  Ｅｌｅｃｔｒｏｃｈｅｍｉｓｔｒｙ  Ｓｏｃｉｅｔｙ  Ｉｎｔｅｒｆａｃｅ  Ｗｉｎｔｅｒ  ２０１１，  ３３  （２０１１）），  ビス（エチルメチルアミノ）シラン  （ＢＥＭＡＳ：  Ｓ．Ｊ．Ｗｏｎ，  Ｈ−Ｓ．  Ｊｕｎｇ，  Ｓ．  Ｓｕｈ，  Ｙ．  Ｊ．  Ｃｈｏｉ，  Ｎ．−Ｉ．  Ｌｅｅ，  Ｃ．  Ｓ．  Ｈｗａｎｇ，  Ｈ．  Ｊ．  Ｋｉｍ，  Ｊ．  Ｖａｃ．  Ｓｃｉ．  Ｔｅｃｈｎｏｌ．  Ａ  ３０（１），  ０１Ａ１２６  （２０１２）），  トリス（ジメチルアミノ）シラン  （ＴＲＤＭＡＳ：  Ｌ．  Ｈａｎ，  ａｎｄ  Ｚ．  Ｃｈｅｎ，  Ｚ．  ＥＣＳ  Ｊｏｕｒｎａｌ  ｏｆ  Ｓｏｌｉｄ  Ｓｔａｔｅ  Ｓｃｉｅｎｃｅ  ａｎｄ  Ｔｅｃｈｎｏｌｏｇｙ  ２（１１）：  Ｎ２２８−Ｎ２３６  （２０１３）），  ジ−ｓｅｃ−ブチルアミノシラン  （ＤＳＢＡＳ：  Ａ．  Ｍａｌｌｉｋａｒｊｕｎａｎ，  Ａ．  Ｄｅｒｅｃｓｋｅｉ−ｋｏｖａｃｓ，  Ｈ．  Ｃｈａｎｄｒａ，  Ｂ．  Ｈａｎ，  Ｍ．  Ｘｉａｏ，  Ｘ．  Ｌｅｉ，  Ｍ．Ｌ．Ｏ．  Ｎｅｉｌｌ，  Ｈ．  Ｌｉａｎｇ，  Ｈ．  Ｂｏ，  Ｚ．  Ｑｉｎｇｆａｎ，  Ｈ．  Ｃｈｅｎｇ，  １３ｔｈ  Ｉｎｔｅｒｎａｔｉｏｎａｌ  Ｃｏｎｆｅｒｅｎｃｅ  ｏｎ  Ａｔｏｍｉｃ  Ｌａｙｅｒ  Ｄｅｐｏｓｉｔｉｏｎ  （２０１３））。図１に示されるように、本明細書に記載の有機アミノシランを使用して堆積されたケイ素含有膜は、他の参照有機アミノシラン前駆体と比較して、より速い成長速度を示した。さらに、堆積温度は、例えば５５℃の温度で堆積された実施例  膜４のように、１００℃未満の１つまたは２つ以上の温度まで延長することができる。膜中の炭素濃度は、オゾン濃度に依存して０．３ｗｔ％〜９．６ｗｔ％までの範囲であり、これは、生じるケイ素含有膜の物性を調整することが可能であることを示唆している。
【００８７】
実施例６：１−ジ−イソ−プロピルアミノ−１，４−ジシラブタンおよび窒素／アルゴンプラズマを用いたケイ素含有膜のプラズマ増強原子層堆積
１−ジ−イソ−プロピルアミノ−１，４−ジシラブタンおよび窒素／アルゴンプラズマを使用して、ケイ素含有膜の堆積を行った。シリコンウェーハーをそれぞれ１００℃または３００℃に加熱した。堆積プロセスは、３００ｍｍの生産ツール、ＡＳＭ  Ｓｔｅｌｌａｒ  ３０００を１０００回繰り返して使用して、以下のプロセス条件を使用して行った：
ａ．ＡＬＤ反応器に基板を提供する
ｂ．有機アミノシラン前駆体を導入する：１−ジ−イソ−プロピルアミノ−１，４−ジシラブタン
送達条件：Ａｒキャリアーガス  ２００ｓｃｃｍ、前駆体容器は室温で維持された
チャンバー圧：２Ｔｏｒｒ
前駆体パルス：１秒
ｃ．不活性ガスパージ
アルゴン流：３００ｓｃｃｍ
チャンバー圧：２Ｔｏｒｒ
パージ時間：５秒
ｄ．窒素／アルゴンプラズマ
アルゴン流：５００ｓｃｃｍ
窒素流：２００ｓｃｃｍ
チャンバー圧：２Ｔｏｒｒ
プラズマ出力：５００Ｗ
プラズマ時間：５秒
ｅ．パージプラズマ
アルゴン流：３００ｓｃｃｍ
チャンバー圧：２Ｔｏｒｒ
パージ時間：０．５秒
【００８８】
希ＨＦ中で得られた膜の堆積速度、屈折率、密度、並びに湿潤エッチング速度は、以下の表４に列記される。表４のデータを参照すると、ＸＰＳ分析のためにサンプルを送っている場合、堆積後の空気暴露から酸素が来ると考えられる。
表４、１−ジ−イソ−プロピルアミノ−１，４−ジシラブタンおよび窒素／アルゴンプラズマを用いて堆積された膜の堆積速度、屈折率、および膜物性
【表１８】
2018150312.tif 000044
【００８９】
実施例７：１−ジ−イソ−プロピルアミノ−１，４−ジシラブタンおよびアルゴンプラズマを用いたケイ素含有膜のプラズマ増強原子層堆積
１−ジ−イソ−プロピルアミノ−１，４−ジシラブタンおよびアルゴンプラズマを使用して、ケイ素含有膜の堆積を行った。シリコンウェーハーをそれぞれ１００℃または３００℃に加熱した。堆積プロセスは、３００ｍｍの生産ツール、ＡＳＭ  Ｓｔｅｌｌａｒ  ３０００を１０００回繰り返して使用して、以下のプロセス条件を使用して行った：
ａ．ＡＬＤ反応器に基板を提供する
ｂ．有機アミノシラン前駆体を導入する：１−ジ−イソ−プロピルアミノ−１，４−ジシラブタン
送達条件：Ａｒキャリアーガス  ２００ｓｃｃｍ、前駆体容器は室温で維持された
チャンバー圧：２Ｔｏｒｒ
前駆体パルス：１秒
ｃ．不活性ガスパージ
アルゴン流：３００ｓｃｃｍ
チャンバー圧：２Ｔｏｒｒ
パージ時間：２秒
ｄ．アルゴンプラズマ
アルゴン流：５００ｓｃｃｍ
チャンバー圧：２Ｔｏｒｒ
プラズマ出力：５００Ｗ
プラズマ時間：５秒
ｅ．パージプラズマ
アルゴン流：３００ｓｃｃｍ
チャンバー圧：２Ｔｏｒｒ
パージ時間：２秒
【００９０】
希ＨＦ中で得られた膜の堆積速度、屈折率、膜組成、密度、並びに湿潤エッチング速度は、以下の表５に列記される。表５のデータを参照すると、ＸＰＳ分析のためにサンプルを送っている場合、堆積後の空気暴露から酸素が来ると考えられる。
表５、１−ジ−イソ−プロピルアミノ−１，４−ジシラブタンおよびアルゴンプラズマを用いて堆積された膜の堆積速度、屈折率、および膜物性
【表１９】
2018150312.tif 000045
【００９１】
希ＨＦ中の湿潤エッチング速度０．０５Å／ｓは、同じ条件下の典型的な熱酸化物膜の速度（０．５Å／ｓ）よりはるかに小さく、本明細書に記載の有機アミノシランが、そこから堆積されるケイ素含有膜の得られる物性に影響を与えることを示している。
【図１】
2018150312.tif 000062
【手続補正書】
【提出日】平成30年5月18日(2018.5.18)
【手続補正１】
【補正対象書類名】明細書
【補正対象項目名】００９１
【補正方法】変更
【補正の内容】
【００９１】
希ＨＦ中の湿潤エッチング速度０．０５Å／ｓは、同じ条件下の典型的な熱酸化物膜の速度（０．５Å／ｓ）よりはるかに小さく、本明細書に記載の有機アミノシランが、そこから堆積されるケイ素含有膜の得られる物性に影響を与えることを示している。
以下に、本発明の実施態様を非限定的に列挙する。
＜１＞
以下の式Ａ〜Ｅ：
【化１】
2018150312.tif 000063
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む、有機アミノシラン。
＜２＞
該Ｒ１およびＲ２が共に結合して環を形成する、＜１＞に記載の有機アミノシラン。
＜３＞
式Ａ（式中、Ｒ１およびＲ２は同じであり、そしてメチル、エチル、イソプロピル、ｎ−プロピル、およびｓｅｃ−ブチルからなる群から選択され、そしてＲ３は、メチレンおよびエチレンからなる群から選択され、ｎ＝１、およびｍ＝０である。）を有する化合物を含む、＜１＞に記載の有機アミノシラン。
＜４＞
式Ｄ（式中、Ｒ３がエチレンまたはプロピレンの場合、Ｒ１はイソプロピル（Ｐｒｉ）でない。）化合物を含む、＜１＞に記載の有機アミノシラン。
＜５＞
式Ａを有する化合物を含み、該化合物は、１−ジメチルアミノ−１、３−ジシラプロパン、ジイソプロピルアミノ−１、３−ジシラプロパン、１−ジ−ｓｅｃブチルアミノ−１、３−ジシランプロパン、１−ジイソブチルアミノ−１、３−ジシラプロパン、１−ジ−ｔｅｒｔペンチルアミノ−１、３−ジシラプロパン、１−ジエチルアミノ−１、３−ジシラプロパン、１−ジメチルアミノ−１、４−ジシラブタン、１−ジエチルアミノ−１、４−ジシラブタン、１−ジイソプロピルアミノ−１、４−ジシラブタン、１、３−ビス（ジメチルアミノ）−１、３−ジシラプロパン、１、３−ビス（ジイソプロピルアミノ）−１、３−ジシラプロパン、１、３−ビス（ジ−ｓｅｃ−ブチルアミノ）−１、３−ジシラプロパン、１、３−ビス（ジイソブチルアミノ−１、３−ジシラプロパン、１、３−ビス（ジ−ｔｅｒｔ−ペンチルアミノ）−１、３−ジシラプロパン、１、３−ビス（ジエチルアミノ）−１、３−ジシラプロパン、１、４−ビス（ジメチルアミノ）−１、４−ジシラブタン、１、４−ビス（ジエチルアミノ）−１、４−ジシラブタン、１、４−ビス（ジイソプロピルアミノ）−１、３−ジシラブタン、１、４−ビス（ジ−ｓｅｃ−ブチルアミノ）−１、４−ジシラブタン、１、４−ビス（ジイソブチルアミノ）−１、４−ジシラブタン、１、４−ビス（イソプロピル−ｎ−プロピルアミノ）−１、４−ジシラブタン、１、３−ビス（エチルメチルアミノ）−１、３−ジシラブタン、および１、４−ビス（エチルメチルアミノ）−１、４−ジシラブタンからなる群から選択される、＜１＞に記載の有機アミノシラン。
＜６＞
１−ジイソプロピルアミノ−１、４−ジシラブタン、１−エチルメチルアミノ−１、４−ジシラブタン、１−ジ−ｓｅｃ−ブチルアミノ−１、４−ジシラブタン、１−フェニルメチルアミノ−１、４−ジシラブタン、２、６−ジメチルピペリジノ−１、４−ジシラブタン、フェニルエチルアミノ−１、４−ジシラブタン、１−ジイソプロピルアミノ−１、３−ジシラプロパン、１−エチルメチルアミノ−１、３−ジシラプロパン、１−ジ−ｓｅｃ−ブチルアミノ−１、３−ジシラプロパン、１−フェニルメチルアミノ−１、３−ジシラプロパン、２、６−ジメチルピペリジノ−１、３−ジシラプロパン、およびフェニルエチルアミノ−１、３−ジシラプロパンからなる群から選択される、＜１＞に記載の有機アミノシラン。
＜７＞
（ａ）以下の式Ａ〜Ｅ：
【化２】
2018150312.tif 000064
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む、少なくとも１種の有機アミノシランと、
（ｂ）溶媒であって、該溶媒が沸点を有し、そして該溶媒の該沸点と該少なくとも１種の有機アミノシランの沸点との違いが４０℃以下である溶媒と、
を含む組成物。
＜８＞
１−ジメチルアミノ−１、４−ジシラブタン、１−ジエチルアミノ−１、４−ジシラブタン、１−エチルメチルアミノ−１、４−ジシラブタン、１−ジイソプロピルアミノ−１、４−ジシラブタン、１−ジ−ｓｅｃ−ブチルアミノ−１、４−ジシラブタン、１−フェニルメチルアミノ−１、４−ジシラブタン、２、６−ジメチルピペリジノ−１、４−ジシラブタン、フェニルエチルアミノ−１、４−ジシラブタン、１−ジメチルアミノ−１、３−ジシラプロパン、１−ジエチルアミノ−１、３−ジシラプロパン、１−エチルメチルアミノ−１、３−ジシラプロパンオピル（ｏｐｙｌ）アミノ−１、３−ジシラプロパン、１−ジ−ｓｅｃ−ブチルアミノ−１、３−ジシラプロパン、１−フェニルメチルアミノ−１、３−ジシラプロパン、２、６−ジメチルピペリジノ−１、３−ジシラプロパン、およびフェニルエチルアミノ−１、３−ジシラプロパンからなる群から選択される少なくとも１種を含む、＜７＞に記載の有機アミノシラン。
＜９＞
エーテル、第三級アミン、アルキル炭化水素、芳香族炭化水素、および第３級アミノエーテルからなる群から選択される少なくとも１種を含む、＜７＞に記載の溶媒。
＜１０＞
化学気相堆積プロセスおよび原子層堆積プロセスから選択される堆積プロセスによって基材の少なくとも１つの表面上にケイ素含有膜を形成する方法であって、該方法が：
反応チャンバー中に該基材の該少なくとも１つの表面を提供する工程と、
以下の式Ａ〜Ｅ：
【化３】
2018150312.tif 000065
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）１つによって表される化合物を含む少なくとも１種の有機アミノシラン前駆体を導入する工程と、
該反応器中に窒素含有源を導入する工程であって、該少なくとも１種の有機アミノシラン前駆体および該窒素含有源が反応して該少なくとも１つの表面上に膜を形成する、工程と、
を含む、方法。
＜１１＞
該少なくとも１種の有機アミノシラン前駆体が、１−ジメチルアミノ−１、４−ジシラブタン、１−ジエチルアミノ−１、４−ジシラブタン、１−エチルメチルアミノ−１、４−ジシラブタン、１−ジイソプロピルアミノ−１、４−ジシラブタン、１−ジ−ｓｅｃ−ブチルアミノ−１、４−ジシラブタン、１−フェニルメチルアミノ−１、４−ジシラブタン、２、６−ジメチルピペリジノ−１、４−ジシラブタン、フェニルエチルアミノ−１、４−ジシラブタン、１−ジメチルアミノ−１、３−ジシラプロパン、１−ジエチルアミノ−１、３−ジシラプロパン、１−エチルメチルアミノ−１、３−ジシラプロパン、ジイソプロピルアミノ−１、３−ジシラプロパン、１−ジ−ｓｅｃ−ブチルアミノ−１、３−ジシラプロパン、１−フェニルメチルアミノ−１、３−ジシラプロパン、２、６−ジメチルピペリジノ−１、３−ジシラプロパン、およびフェニルエチルアミノ−１、３−ジシラプロパンからなる群から選択される、＜１０＞に記載の方法。
＜１２＞
該窒素含有源が、アンモニア、ヒドラジン、モノアルキルヒドラジン、ジアルキルヒドラジン、窒素、窒素／水素、アンモニアプラズマ、窒素プラズマ、窒素／アルゴンプラズマ、窒素／ヘリウムプラズマ、窒素／水素プラズマ、有機アミン、有機アミンプラズマ、およびそれらの混合物からなる群から選択される、＜１０＞に記載の方法。
＜１３＞
該ケイ素含有膜が、窒化ケイ素およびケイ素炭窒化物からなる群から選択される、＜１０＞に記載の方法。
＜１４＞
原子層堆積（ＡＬＤ）工程を介してケイ素含有膜を生成させる方法であって、該方法が：
ａ．ＡＬＤ反応器中に基材を提供する工程と、
ｂ．該ＡＬＤ反応器中に、以下の式Ａ〜Ｅ：
【化４】
2018150312.tif 000066
（式中Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を提供する工程と、
ｃ．不活性ガスを用いて該ＡＬＤ反応器をパージする工程と、
ｄ．該ＡＬＤ反応器中に窒素含有源を提供する工程と、
ｅ．不活性ガスを用いて該ＡＬＤ反応器をパージする工程と、
の各ステップを含み、そして該膜の所望の厚さが得られるまでステップｂからステップｅが繰り返される、方法。
＜１５＞
該少なくとも１種の有機アミノシラン前駆体が、１−ジメチルアミノ−１、４−ジシラブタン、１−ジエチルアミノ−１、４−ジシラブタン、１−エチルメチルアミノ−１、４−ジシラブタン、１−ジイソプロピルアミノ−１、４−ジシラブタン、１−ジ−ｓｅｃ−ブチルアミノ−１、４−ジシラブタン、１−フェニルメチルアミノ−１、４−ジシラブタン、２、６−ジメチルピペリジノ−１、４−ジシラブタン、フェニルエチルアミノ−１、４−ジシラブタン、１−ジメチルアミノ−１、３−ジシラプロパン、１−ジエチルアミノ−１、３−ジシラプロパン、１−エチルメチルアミノ−１、３−ジシラプロパン、ジイソプロピルアミノ−１、３−ジシラプロパン、１−ジ−ｓｅｃ−ブチルアミノ−１、３−ジシラプロパン、１−フェニルメチルアミノ−１、３−ジシラプロパン、２、６−ジメチルピペリジノ−１、３−ジシラプロパン、およびフェニルエチルアミノ−１、３−ジシラプロパンからなる群から選択される、＜１４＞に記載の方法。
＜１６＞
該窒素含有源が、アンモニア、ヒドラジン、モノアルキルヒドラジン、ジアルキルヒドラジン、窒素、窒素／水素、アンモニアプラズマ、窒素プラズマ、窒素／アルゴンプラズマ、窒素／ヘリウムプラズマ、窒素／水素プラズマ、有機アミン、有機アミンプラズマ、およびそれらの混合物からなる群から選択される、＜１４＞に記載の方法。
＜１７＞
該ケイ素含有膜が、窒化ケイ素およびケイ素炭窒化物からなる群から選択される、＜１４＞に記載の方法。
＜１８＞
プラズマ増強原子層堆積（ＰＥＡＬＤ）プロセスおよびＰＥＣＣＶＤプロセスから選択される堆積プロセスを使用して基材の少なくとも１つの表面上にケイ素含有膜を形成させる方法であって、該方法が：
ａ．ＡＬＤ反応器中に基材を提供する工程と、
ｂ．該ＡＬＤ反応器中に、以下の式Ａ〜Ｅ：
【化５】
2018150312.tif 000067
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に、式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を提供する工程と、
ｃ．不活性ガスを用いて該ＡＬＤ反応器をパージする工程と、
ｄ．該ＡＬＤ反応器中にプラズマ窒素含有源を提供する工程と、
ｅ．不活性ガスを用いて該ＡＬＤ反応器をパージする工程と、
の各ステップを含み、そして該膜の所望の厚さが得られるまでステップｂからステップｅが繰り返される、方法。
＜１９＞
該少なくとも１種の有機アミノシラン前駆体が、１−ジメチルアミノ−１、４−ジシラブタン、１−ジエチルアミノ−１、４−ジシラブタン、１−エチルメチルアミノ−１、４−ジシラブタン、１−ジイソプロピルアミノ−１、４−ジシラブタン、１−ジ−ｓｅｃ−ブチルアミノ−１、４−ジシラブタン、１−フェニルメチルアミノ−１、４−ジシラブタン、２、６−ジメチルピペリジノ−１、４−ジシラブタン、フェニルエチルアミノ−１、４−ジシラブタン、１−ジメチルアミノ−１、３−ジシラプロパン、１−ジエチルアミノ−１、３−ジシラプロパン、１−エチルメチルアミノ−１、３−ジシラプロパン、ジイソプロピルアミノ−１、３−ジシラプロパン、１−ジ−ｓｅｃ−ブチルアミノ−１、３−ジシラプロパン、１−フェニルメチルアミノ−１、３−ジシラプロパン、２、６−ジメチルピペリジノ−１、３−ジシラプロパン、およびフェニルエチルアミノ−１、３−ジシラプロパンからなる群から選択される、＜１８＞に記載の方法。
＜２０＞
該窒素含有源が、アンモニア、ヒドラジン、モノアルキルヒドラジン、ジアルキルヒドラジン、窒素、窒素／水素、アンモニアプラズマ、窒素プラズマ、窒素／アルゴンプラズマ、窒素／ヘリウムプラズマ、窒素／水素プラズマ、有機アミン、有機アミンプラズマ、およびそれらの混合物からなる群から選択される、＜１８＞に記載の方法。
＜２１＞
該ケイ素含有膜が、窒化ケイ素およびケイ素炭窒化物からなる群から選択される、＜１８＞に記載の方法。
＜２２＞
基材上に酸化ケイ素または炭素ドープされた酸化ケイ素膜を形成する方法であって、酸素含有源と、以下の式Ａ〜Ｅ：
【化６】
2018150312.tif 000068
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）１つによって表される化合物を含む少なくとも１種の有機アミノシラン前駆体を含む前駆体と、を蒸着中で反応させて、該基材上に該膜を形成させる、方法。
＜２３＞
該蒸着が、化学気相堆積、低圧蒸着、プラズマ増強化学気相堆積、サイクリック化学気相堆積、プラズマ増強サイクリック化学気相堆積、原子層堆積、およびプラズマ増強原子層堆積から選択される少なくとも１種を含む群から選択される少なくとも１種である、＜２２＞に記載の方法。
＜２４＞
該少なくとも１種の有機アミノシラン前駆体が、１−ジメチルアミノ−１、４−ジシラブタン、１−ジエチルアミノ−１、４−ジシラブタン、１−エチルメチルアミノ−１、４−ジシラブタン、１−ジイソプロピルアミノ−１、４−ジシラブタン、１−ジ−ｓｅｃ−ブチルアミノ−１、４−ジシラブタン、１−フェニルメチルアミノ−１、４−ジシラブタン、２、６−ジメチルピペリジノ−１、４−ジシラブタン、フェニルエチルアミノ−１、４−ジシラブタン、１−ジメチルアミノ−１、３−ジシラプロパン、１−ジエチルアミノ−１、３−ジシラプロパン、１−エチルメチルアミノ−１、３−ジシラプロパン、ジイソプロピルアミノ−１、３−ジシラプロパン、１−ジ−ｓｅｃ−ブチルアミノ−１、３−ジシラプロパン、１−フェニルメチルアミノ−１、３−ジシラプロパン、２、６−ジメチルピペリジノ−１、３−ジシラプロパン、およびフェニルエチルアミノ−１、３−ジシラプロパンからなる群から選択される、＜２２＞に記載の方法。
＜２５＞
該反応させるステップが、２００℃以下の温度において行われる、＜２２＞に記載の方法。
＜２６＞
該反応させるステップが、１００℃以下の温度において行われる、＜２２＞に記載の方法。
＜２７＞
該反応させるステップが、５０℃以下の温度において行われる、＜２２＞に記載の方法。
＜２８＞
基材上に酸化ケイ素または炭素ドープされた酸化ケイ素膜を形成させる方法であって、
以下の式Ａ〜Ｅ：
【化７】
2018150312.tif 000069
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体と、少なくとも１つの酸素含有源とを含む組成物から該基材上に蒸着を介して該膜を形成させる工程を含み、
該蒸着が、化学気相堆積、低圧蒸着、プラズマ増強化学気相堆積、サイクリック化学気相堆積、プラズマ増強サイクリック化学気相堆積、原子層堆積、およびプラズマ増強原子層堆積から選択される少なくとも１種である、方法。
＜２９＞
該少なくとも１種の有機アミノシラン前駆体が、１−ジメチルアミノ−１、４−ジシラブタン、１−ジエチルアミノ−１、４−ジシラブタン、１−エチルメチルアミノ−１、４−ジシラブタン、１−ジイソプロピルアミノ−１、４−ジシラブタン、１−ジ−ｓｅｃ−ブチルアミノ−１、４−ジシラブタン、１−フェニルメチルアミノ−１、４−ジシラブタン、２、６−ジメチルピペリジノ−１、４−ジシラブタン、フェニルエチルアミノ−１、４−ジシラブタン、１−ジメチルアミノ−１、３−ジシラプロパン、１−ジエチルアミノ−１、３−ジシラプロパン、１−エチルメチルアミノ−１、３−ジシラプロパン、ジイソプロピルアミノ−１、３−ジシラプロパン、１−ジ−ｓｅｃ−ブチルアミノ−１、３−ジシラプロパン、１−フェニルメチルアミノ−１、３−ジシラプロパン、２、６−ジメチルピペリジノ−１、３−ジシラプロパン、およびフェニルエチルアミノ−１、３−ジシラプロパンからなる群から選択される、＜２８＞に記載の方法。
＜３０＞
該反応させるステップが、２００℃以下の温度において行われる、＜２８＞に記載の方法。
＜３１＞
該反応させるステップが、１００℃以下の温度において行われる、＜２８＞に記載の方法。
＜３２＞
該反応させるステップが、５０℃以下の温度において行われる、＜２８＞に記載の方法。
＜３３＞
基材上に酸化ケイ素または炭素ドープされた酸化ケイ素膜を形成させる方法であって、
以下の式Ａ〜Ｅ：
【化８】
2018150312.tif 000070
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を反応器中に導入する工程と、
該反応器中に少なくとも１種の酸素含有源を導入する工程であって、該少なくとも１種の酸素含有源が該有機アミノシランと反応して、該基材上に該膜を提供する工程と、
を含む、方法。
＜３４＞
基材上に酸化ケイ素または炭素ドープされた酸化ケイ素膜を形成させる方法であって、該膜が厚さを含み、該方法が、：
ａ．以下の式Ａ〜Ｅ：
【化９】
2018150312.tif 000071
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を導入する工程と、
ｂ．該基材上に該少なくとも１種の有機アミノシラン前駆体を化学的に吸着させる工程と、
ｃ．パージガスを使用して該未反応の少なくとも１種の有機アミノシラン前駆体を追い出す工程と、
ｄ．加熱された基材上への該有機アミノシラン前駆体に酸素含有源を提供して、該吸着させた少なくとも１種の有機アミノシラン前駆体と反応させる工程と、
ｅ．任意選択的になんらかの未反応の酸素含有源を追い出す工程と、
を含む、方法。
＜３５＞
ステップａ．〜ｄ．および任意選択的ステップｅ．が膜の該厚さが確立されるまで繰り返される、＜３４＞に記載の方法。
＜３６＞
該少なくとも１種の有機アミノシラン前駆体が、１−ジメチルアミノ−１、４−ジシラブタン、１−ジエチルアミノ−１、４−ジシラブタン、１−エチルメチルアミノ−１、４−ジシラブタン、１−ジイソプロピルアミノ−１、４−ジシラブタン、１−ジ−ｓｅｃ−ブチルアミノ−１、４−ジシラブタン、１−フェニルメチルアミノ−１、４−ジシラブタン、２、６−ジメチルピペリジノ−１、４−ジシラブタン、フェニルエチルアミノ−１、４−ジシラブタン、１−ジメチルアミノ−１、３−ジシラプロパン、１−ジエチルアミノ−１、３−ジシラプロパン、１−エチルメチルアミノ−１、３−ジシラプロパン、ジイソプロピルアミノ−１、３−ジシラプロパン、１−ジ−ｓｅｃ−ブチルアミノ−１、３−ジシラプロパン、１−フェニルメチルアミノ−１、３−ジシラプロパン、２、６−ジメチルピペリジノ−１、３−ジシラプロパン、およびフェニルエチルアミノ−１、３−ジシラプロパンからなる群から選択される、＜３４＞に記載の方法。
＜３７＞
該化学的に吸着させるステップが、２００℃以下の温度において行われる、＜３４＞に記載の方法。
＜３８＞
該化学的に吸着させるステップが、１００℃以下の温度において行われる、＜３４＞に記載の方法。
＜３９＞
該化学的に吸着させるステップが、５０℃以下の温度において行われる、＜３４＞に記載の方法。
＜４０＞
原子層堆積プロセスである、＜３４＞に記載の方法。
＜４１＞
プラズマ増強サイクリック化学気相堆積プロセスである、＜３４＞に記載の方法。
＜４２＞
以下のステップを含むＡＬＤまたはサイクリックＣＶＤから選択される堆積方法を使用して、ケイ素含有膜を形成させる方法であって、該方法が：
ａ．ほぼ周囲温度〜約７００℃の範囲の１つまたは２つ以上の温度に加熱された反応器中に基材を置く工程と、
ｂ．以下の式Ａ〜Ｅ：
【化１０】
2018150312.tif 000072
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を導入する工程と、
ｃ．任意選択的にバージガスを使用して未反応の少なくとも１種の有機アミノシラン前駆体を追い出す工程と、
ｄ．該反応器中に還元剤を提供して、吸収された有機アミノシランと少なくとも部分的と反応させる工程と、
ｅ．任意選択的になんらかの未反応の還元剤を追い出す工程と、
を含み、
所望の厚さが得られるまで該ステップｂ〜ステップｅが繰り返される、方法。
＜４３＞
該還元剤が、水素、水素プラズマ、または塩化水素からなる群から選択される少なくとも１種である、＜４２＞の方法。
＜４４＞
原子層堆積、サイクリック化学気相堆積プロセスおよび化学気相堆積から選択される堆積プロセスを介してアモルファスまたは結晶性ケイ素膜を堆積させる方法であって、該方法が：
ａ．反応器中に基材を提供する工程と、
ｂ．以下の式Ａ〜Ｅ：
【化１１】
2018150312.tif 000073
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を該反応器中に導入する工程と、
ｃ．パージガスを用いて該反応器をパージするか、または該反応器をポンピングする工程と、
の各ステップを含み、
所望の厚さが得られるまで該ステップｂ〜ステップｃが繰り返される、方法。
＜４５＞
該少なくとも１種の有機アミノシラン前駆体が、１−ジメチルアミノ−１、４−ジシラブタン、１−ジエチルアミノ−１、４−ジシラブタン、１−エチルメチルアミノ−１、４−ジシラブタン、１−ジイソプロピルアミノ−１、４−ジシラブタン、１−ジ−ｓｅｃ−ブチルアミノ−１、４−ジシラブタン、１−フェニルメチルアミノ−１、４−ジシラブタン、２、６−ジメチルピペリジノ−１、４−ジシラブタン、フェニルエチルアミノ−１、４−ジシラブタン、１−ジメチルアミノ−１、３−ジシラプロパン、１−ジエチルアミノ−１、３−ジシラプロパン、１−エチルメチルアミノ−１、３−ジシラプロパン、ジイソプロピルアミノ−１、３−ジシラプロパン、１−ジ−ｓｅｃ−ブチルアミノ−１、３−ジシラプロパン、１−フェニルメチルアミノ−１、３−ジシラプロパン、２、６−ジメチルピペリジノ−１、３−ジシラプロパン、およびフェニルエチルアミノ−１、３−ジシラプロパンからなる群から選択される、＜４４＞に記載の方法。
＜４６＞
プラズマ増強原子層堆積（ＰＥＡＬＤ）プロセスおよびプラズマ増強サイクリック化学気相堆積（ＰＥＣＣＶＤ）プロセスから選択される堆積プロセスを使用して基材の少なくとも１つの表面上にケイ素含有膜を形成させる方法であって、該方法が：
ａ．ＡＬＤ反応器中に基材を提供する工程と、
ｂ．以下の式Ａ〜Ｅ：
【化１２】
2018150312.tif 000074
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を該ＡＬＤ反応器中に提供する工程と、
ｃ．不活性ガスを用いて該ＡＬＤ反応器をパージする工程と、
ｄ．該ＡＬＤ反応器中にプラズマ源を提供する工程と、
ｅ．不活性ガスを用いて該ＡＬＤ反応器をパージする工程と、
を含み、
所望の厚さのケイ素含有膜が得られるまで該ステップｂ〜ステップｅが繰り返される、方法。
＜４７＞
該少なくとも１種の有機アミノシラン前駆体が、１−ジメチルアミノ−１、４−ジシラブタン、１−ジエチルアミノ−１、４−ジシラブタン、１−エチルメチルアミノ−１、４−ジシラブタン、１−ジイソプロピルアミノ−１、４−ジシラブタン、１−ジ−ｓｅｃ−ブチルアミノ−１、４−ジシラブタン、１−フェニルメチルアミノ−１、４−ジシラブタン、２、６−ジメチルピペリジノ−１、４−ジシラブタン、フェニルエチルアミノ−１、４−ジシラブタン、１−ジメチルアミノ−１、３−ジシラプロパン、１−ジエチルアミノ−１、３−ジシラプロパン、１−エチルメチルアミノ−１、３−ジシラプロパン、ジイソプロピルアミノ−１、３−ジシラプロパン、１−ジ−ｓｅｃ−ブチルアミノ−１、３−ジシラプロパン、１−フェニルメチルアミノ−１、３−ジシラプロパン、２、６−ジメチルピペリジノ−１、３−ジシラプロパン、およびフェニルエチルアミノ−１、３−ジシラプロパンからなる群から選択される、＜４６＞に記載の方法。
＜４８＞
該プラズマ源が、水素プラズマ、水素／アルゴンプラズマ、アルゴンプラズマ、ヘリウムプラズマ、水素／ヘリウムプラズマ、ネオンプラズマ、水素／ネオンプラズマ、キセノンプラズマ、水素／キセノンプラズマ、およびそれらの混合物からなる群から選択される、＜４６＞に記載の方法。
＜４９＞
該ケイ素含有膜が、ケイ素炭窒化物、炭化ケイ素、窒化ケイ素、ケイ素炭窒化物、およびケイ素カルボキシ窒化物からなる群から選択される、＜４６＞に記載の方法。
＜５０＞
ケイ素含有膜の堆積のための前駆体を送達するために使用される容器であって、該容器が：
以下の式Ａ〜Ｅ：
【化１３】
2018150312.tif 000075
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、独立して直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を含み、
該前駆体の純度が約９８％以上である、容器。
＜５１＞
該容器が、ステンレススチールからなる、＜５０＞に記載の容器。
＜５２＞
以下の式Ａ〜Ｅ：
【化１４】
2018150312.tif 000076
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ａ中のｎは１または２に等しく、式Ａ中のｍは０、１、２、または３に等しく、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む有機アミノシランを調製する方法であって、
該方法が：
Ｒ１Ｒ２ＮＨおよびＲ１ＮＨ２（式中、該アミン中のＲ１が、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、該アミン中のＲ２が、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択される。）から選択される式を有するアミンと、
【化１５】
2018150312.tif 000077
（式中、該ケイ素源中のＲ３およびＲ４は、独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択される。）から選択される少なくとも１種の化合物を含むケイ素源とを、
該ケイ素源の少なくとも一部分と該アミンの少なくとも一部分とが反応して該有機アミノシランを提供するのに充分な反応条件において触媒の存在下で反応させる、各ステップを含む、方法。
【手続補正２】
【補正対象書類名】特許請求の範囲
【補正対象項目名】全文
【補正方法】変更
【補正の内容】
【特許請求の範囲】
【請求項１】
以下の式Ｂ〜Ｅ：
【化１】
2018150312.tif 000078
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む、有機アミノシラン。
【請求項２】
該Ｒ１およびＲ２が共に結合して環を形成する、請求項１の有機アミノシラン。
【請求項３】
式Ｄ（式中、Ｒ３がエチレンまたはプロピレンの場合、Ｒ１はイソプロピル（Ｐｒｉ）でない。）化合物を含む、請求項１に記載の有機アミノシラン。
【請求項４】
（ａ）以下の式Ｂ〜Ｅ：
【化２】
2018150312.tif 000079
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む、少なくとも１種の有機アミノシランと、
（ｂ）溶媒であって、該溶媒が沸点を有し、そして該溶媒の該沸点と該少なくとも１種の有機アミノシランの沸点との違いが４０℃以下である溶媒と、
を含む組成物。
【請求項５】
エーテル、第三級アミン、アルキル炭化水素、芳香族炭化水素、および第３級アミノエーテルからなる群から選択される少なくとも１種を含む、請求項４に記載の溶媒。
【請求項６】
化学気相堆積プロセスおよび原子層堆積プロセスから選択される堆積プロセスによって基材の少なくとも１つの表面上にケイ素含有膜を形成する方法であって、該方法が：
反応チャンバー中に該基材の該少なくとも１つの表面を提供する工程と、
以下の式Ｂ〜Ｅ：
【化３】
2018150312.tif 000080
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）１つによって表される化合物を含む少なくとも１種の有機アミノシラン前駆体を導入する工程と、
該反応器中に窒素含有源を導入する工程であって、該少なくとも１種の有機アミノシラン前駆体および該窒素含有源が反応して該少なくとも１つの表面上に膜を形成する、工程と、
を含む、方法。
【請求項７】
該窒素含有源が、アンモニア、ヒドラジン、モノアルキルヒドラジン、ジアルキルヒドラジン、窒素、窒素／水素、アンモニアプラズマ、窒素プラズマ、窒素／アルゴンプラズマ、窒素／ヘリウムプラズマ、窒素／水素プラズマ、有機アミン、有機アミンプラズマ、およびそれらの混合物からなる群から選択される、請求項６に記載の方法。
【請求項８】
該ケイ素含有膜が、窒化ケイ素およびケイ素炭窒化物からなる群から選択される、請求項６に記載の方法。
【請求項９】
原子層堆積（ＡＬＤ）工程を介してケイ素含有膜を生成させる方法であって、該方法が：
ａ．ＡＬＤ反応器中に基材を提供する工程と、
ｂ．該ＡＬＤ反応器中に、以下の式Ｂ〜Ｅ：
【化４】
2018150312.tif 000081
（式中Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を提供する工程と、
ｃ．不活性ガスを用いて該ＡＬＤ反応器をパージする工程と、
ｄ．該ＡＬＤ反応器中に窒素含有源を提供する工程と、
ｅ．不活性ガスを用いて該ＡＬＤ反応器をパージする工程と、
の各ステップを含み、そして該膜の所望の厚さが得られるまでステップｂからステップｅが繰り返される、方法。
【請求項１０】
該窒素含有源が、アンモニア、ヒドラジン、モノアルキルヒドラジン、ジアルキルヒドラジン、窒素、窒素／水素、アンモニアプラズマ、窒素プラズマ、窒素／アルゴンプラズマ、窒素／ヘリウムプラズマ、窒素／水素プラズマ、有機アミン、有機アミンプラズマ、およびそれらの混合物からなる群から選択される、請求項９に記載の方法。
【請求項１１】
該ケイ素含有膜が、窒化ケイ素およびケイ素炭窒化物からなる群から選択される、請求項９に記載の方法。
【請求項１２】
プラズマ増強原子層堆積（ＰＥＡＬＤ）プロセスおよびＰＥＣＣＶＤプロセスから選択される堆積プロセスを使用して基材の少なくとも１つの表面上にケイ素含有膜を形成させる方法であって、該方法が：
ａ．ＡＬＤ反応器中に基材を提供する工程と、
ｂ．該ＡＬＤ反応器中に、以下の式Ｂ〜Ｅ：
【化５】
2018150312.tif 000082
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ｅ中のｐおよびｑは１または２に等しく、そして任意選択的に、式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を提供する工程と、
ｃ．不活性ガスを用いて該ＡＬＤ反応器をパージする工程と、
ｄ．該ＡＬＤ反応器中にプラズマ窒素含有源を提供する工程と、
ｅ．不活性ガスを用いて該ＡＬＤ反応器をパージする工程と、
の各ステップを含み、そして該膜の所望の厚さが得られるまでステップｂからステップｅが繰り返される、方法。
【請求項１３】
該窒素含有源が、アンモニア、ヒドラジン、モノアルキルヒドラジン、ジアルキルヒドラジン、窒素、窒素／水素、アンモニアプラズマ、窒素プラズマ、窒素／アルゴンプラズマ、窒素／ヘリウムプラズマ、窒素／水素プラズマ、有機アミン、有機アミンプラズマ、およびそれらの混合物からなる群から選択される、請求項１２に記載の方法。
【請求項１４】
該ケイ素含有膜が、窒化ケイ素およびケイ素炭窒化物からなる群から選択される、請求項１３に記載の方法。
【請求項１５】
基材上に酸化ケイ素または炭素ドープされた酸化ケイ素膜を形成する方法であって、酸素含有源と、以下の式Ｂ〜Ｅ：
【化６】
2018150312.tif 000083
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）１つによって表される化合物を含む少なくとも１種の有機アミノシラン前駆体を含む前駆体と、を蒸着中で反応させて、該基材上に該膜を形成させる、方法。
【請求項１６】
該蒸着が、化学気相堆積、低圧蒸着、プラズマ増強化学気相堆積、サイクリック化学気相堆積、プラズマ増強サイクリック化学気相堆積、原子層堆積、およびプラズマ増強原子層堆積から選択される少なくとも１種を含む群から選択される少なくとも１種である、請求項１５に記載の方法。
【請求項１７】
該反応させるステップが、２００℃以下の温度において行われる、請求項１５に記載の方法。
【請求項１８】
該反応させるステップが、１００℃以下の温度において行われる、請求項１５に記載の方法。
【請求項１９】
該反応させるステップが、５０℃以下の温度において行われる、請求項１５に記載の方法。
【請求項２０】
基材上に酸化ケイ素または炭素ドープされた酸化ケイ素膜を形成させる方法であって、
以下の式Ｂ〜Ｅ：
【化７】
2018150312.tif 000084
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体と、少なくとも１つの酸素含有源とを含む組成物から該基材上に蒸着を介して該膜を形成させる工程を含み、
該蒸着が、化学気相堆積、低圧蒸着、プラズマ増強化学気相堆積、サイクリック化学気相堆積、プラズマ増強サイクリック化学気相堆積、原子層堆積、およびプラズマ増強原子層堆積から選択される少なくとも１種である、方法。
【請求項２１】
該反応させるステップが、２００℃以下の温度において行われる、請求項２０に記載の方法。
【請求項２２】
該反応させるステップが、１００℃以下の温度において行われる、請求項２０に記載の方法。
【請求項２３】
該反応させるステップが、５０℃以下の温度において行われる、請求項２０に記載の方法。
【請求項２４】
基材上に酸化ケイ素または炭素ドープされた酸化ケイ素膜を形成させる方法であって、
以下の式Ｂ〜Ｅ：
【化８】
2018150312.tif 000085
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を反応器中に導入する工程と、
該反応器中に少なくとも１種の酸素含有源を導入する工程であって、該少なくとも１種の酸素含有源が該有機アミノシランと反応して、該基材上に該膜を提供する工程と、
を含む、方法。
【請求項２５】
基材上に酸化ケイ素または炭素ドープされた酸化ケイ素膜を形成させる方法であって、該膜が厚さを含み、該方法が、：
ａ．以下の式Ｂ〜Ｅ：
【化９】
2018150312.tif 000086
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を導入する工程と、
ｂ．該基材上に該少なくとも１種の有機アミノシラン前駆体を化学的に吸着させる工程と、
ｃ．パージガスを使用して該未反応の少なくとも１種の有機アミノシラン前駆体を追い出す工程と、
ｄ．加熱された基材上への該有機アミノシラン前駆体に酸素含有源を提供して、該吸着させた少なくとも１種の有機アミノシラン前駆体と反応させる工程と、
ｅ．任意選択的になんらかの未反応の酸素含有源を追い出す工程と、
を含む、方法。
【請求項２６】
ステップａ．〜ｄ．および任意選択的ステップｅ．が膜の該厚さが確立されるまで繰り返される、請求項２５に記載の方法。
【請求項２７】
該化学的に吸着させるステップが、２００℃以下の温度において行われる、請求項２６に記載の方法。
【請求項２８】
該化学的に吸着させるステップが、１００℃以下の温度において行われる、請求項２６に記載の方法。
【請求項２９】
該化学的に吸着させるステップが、５０℃以下の温度において行われる、請求項２６に記載の方法。
【請求項３０】
原子層堆積プロセスである、請求項２６に記載の方法。
【請求項３１】
プラズマ増強サイクリック化学気相堆積プロセスである、請求項２６に記載の方法。
【請求項３２】
以下のステップを含むＡＬＤまたはサイクリックＣＶＤから選択される堆積方法を使用して、ケイ素含有膜を形成させる方法であって、該方法が：
ａ．ほぼ周囲温度〜約７００℃の範囲の１つまたは２つ以上の温度に加熱された反応器中に基材を置く工程と、
ｂ．以下の式Ｂ〜Ｅ：
【化１０】
2018150312.tif 000087
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を導入する工程と、
ｃ．任意選択的にバージガスを使用して未反応の少なくとも１種の有機アミノシラン前駆体を追い出す工程と、
ｄ．該反応器中に還元剤を提供して、吸収された有機アミノシランと少なくとも部分的と反応させる工程と、
ｅ．任意選択的になんらかの未反応の還元剤を追い出す工程と、
を含み、
所望の厚さが得られるまで該ステップｂ〜ステップｅが繰り返される、方法。
【請求項３３】
該還元剤が、水素、水素プラズマ、または塩化水素からなる群から選択される少なくとも１種である、請求項３２に記載の方法。
【請求項３４】
原子層堆積、サイクリック化学気相堆積プロセスおよび化学気相堆積から選択される堆積プロセスを介してアモルファスまたは結晶性ケイ素膜を堆積させる方法であって、該方法が：
ａ．反応器中に基材を提供する工程と、
ｂ．以下の式Ｂ〜Ｅ：
【化１１】
2018150312.tif 000088
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を該反応器中に導入する工程と、
ｃ．パージガスを用いて該反応器をパージするか、または該反応器をポンピングする工程と、
の各ステップを含み、
所望の厚さが得られるまで該ステップｂ〜ステップｃが繰り返される、方法。
【請求項３５】
プラズマ増強原子層堆積（ＰＥＡＬＤ）プロセスおよびプラズマ増強サイクリック化学気相堆積（ＰＥＣＣＶＤ）プロセスから選択される堆積プロセスを使用して基材の少なくとも１つの表面上にケイ素含有膜を形成させる方法であって、該方法が：
ａ．ＡＬＤ反応器中に基材を提供する工程と、
ｂ．以下の式Ｂ〜Ｅ：
【化１２】
2018150312.tif 000089
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を該ＡＬＤ反応器中に提供する工程と、
ｃ．不活性ガスを用いて該ＡＬＤ反応器をパージする工程と、
ｄ．該ＡＬＤ反応器中にプラズマ源を提供する工程と、
ｅ．不活性ガスを用いて該ＡＬＤ反応器をパージする工程と、
を含み、
所望の厚さのケイ素含有膜が得られるまで該ステップｂ〜ステップｅが繰り返される、方法。
【請求項３６】
該プラズマ源が、水素プラズマ、水素／アルゴンプラズマ、アルゴンプラズマ、ヘリウムプラズマ、水素／ヘリウムプラズマ、ネオンプラズマ、水素／ネオンプラズマ、キセノンプラズマ、水素／キセノンプラズマ、およびそれらの混合物からなる群から選択される、請求項３５に記載の方法。
【請求項３７】
該ケイ素含有膜が、ケイ素炭窒化物、炭化ケイ素、窒化ケイ素、ケイ素炭窒化物、およびケイ素カルボキシ窒化物からなる群から選択される、請求項３５に記載の方法。
【請求項３８】
ケイ素含有膜の堆積のための前駆体を送達するために使用される容器であって、該容器が：
以下の式Ｂ〜Ｅ：
【化１３】
2018150312.tif 000090
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、独立して直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む少なくとも１種の有機アミノシラン前駆体を含み、
該前駆体の純度が約９８％以上である、容器。
【請求項３９】
該容器が、ステンレススチールからなる、請求項３８に記載の容器。
【請求項４０】
以下の式Ｂ〜Ｅ：
【化１４】
2018150312.tif 000091
（式中、Ｒ１は、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ２は、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、Ｒ３およびＲ４は、それぞれ独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択され、式Ｅ中のｐおよびｑは１または２に等しく、そして任意選択的に式Ｄ中のＲ３は、２つのケイ素原子および少なくとも１つの窒素原子とともに４員環、５員環または６員環から選択される環を形成する。）の１つによって表される化合物を含む有機アミノシランを調製する方法であって、
該方法が：
Ｒ１Ｒ２ＮＨおよびＲ１ＮＨ２（式中、該アミン中のＲ１が、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択され、該アミン中のＲ２が、水素、直鎖または分枝のＣ１〜Ｃ１０アルキル基、直鎖または分枝のＣ３〜Ｃ１０アルケニル基、直鎖または分枝のＣ３〜Ｃ１０アルキニル基、Ｃ３〜Ｃ１０環状アルキル基、およびＣ５〜Ｃ１０アリール基から選択される。）から選択される式を有するアミンと、
【化１５】
2018150312.tif 000092
（式中、該ケイ素源中のＲ３およびＲ４は、独立して、直鎖または分枝のＣ１〜Ｃ１０アルキレン基、直鎖または分枝のＣ３〜Ｃ６アルケニレン基、直鎖または分枝のＣ３〜Ｃ６アルキニレン基、Ｃ３〜Ｃ１０環状アルキレン基、Ｃ３〜Ｃ１０ヘテロ環状アルキレン基、Ｃ５〜Ｃ１０アリーレン基、およびＣ５〜Ｃ１０ヘテロアリーレン基から選択される。）から選択される少なくとも１種の化合物を含むケイ素源とを、
該ケイ素源の少なくとも一部分と該アミンの少なくとも一部分とが反応して該有機アミノシランを提供するのに充分な反応条件において触媒の存在下で反応させる、各ステップを含む、方法。
【外国語明細書】
2018150312000001.pdf